(57)【要約】  有機−無機ポリマーハイブリッドからなる、耐熱性及び製膜性（薄膜成形性）に優れたハイブリッド材料を提供すること。  繰り返し単位内に所定の化学式で表わされる原子団の何れかを有するポリベンゾアゾールからなるポリマー相と、無機酸化物相とが、所定の化学式で表わされる有機基を介して一体化してなる有機−無機ポリマーハイブリッドにより、目的とするハイブリッド材料を構成した。
2011142363.tif 000002
【特許請求の範囲】
【請求項１】
下記化学式（１）〜（３）で表わされる原子団の何れかを有するポリベンゾアゾールからなるポリマー相と、無機酸化物相とが、下記化学式（４）〜（６）で表わされる有機基の何れかを介して一体化されてなる有機−無機ポリマーハイブリッドからなるハイブリッド材料。
【化１】
2011142363.tif 000087
【化２】
2011142363.tif 000088
【化３】
2011142363.tif 000089
【化４】
2011142363.tif 000090
【化５】
2011142363.tif 000091
【化６】
2011142363.tif 000092
【請求項２】
前記無機酸化物相が、ＳｉＯ2 を構成単位とするシリカ相であることを特徴とする請求項１に記載のハイブリッド材料。
【請求項３】
前記ポリマー相が、繰り返し単位内に下記化学式（７）〜（９）で表わされる原子団の何れかを有する直鎖ポリベンゾオキサゾールからなることを特徴とする請求項１又は請求項２記載のハイブリッド材料。
【化７】
2011142363.tif 000093
【化８】
2011142363.tif 000094
【化９】
2011142363.tif 000095
【請求項４】
前記ポリマー相が、繰り返し単位内に下記化学式（１０）で表わされる原子団を有する直鎖ポリベンゾオキサゾールからなることを特徴とする請求項１〜請求項３の何れか１項に記載のハイブリッド材料。
【化１０】
2011142363.tif 000096
【請求項５】
前記有機−無機ポリマーハイブリッドが、Ｉ）芳香族ジヒドロキシジアミンのシリル化物と、芳香族ジカルボン酸クロライドと、下記化学式（１１）〜（１３）で表わされる化合物の何れか一種以上と、芳香族テトラカルボン酸二無水物とを用いて得られる、末端にトリメトキシシリル基又はトリエトキシシリル基を有する直鎖ポリベンゾオキサゾール前駆体と、II）アルコキシシラン化合物の少なくとも一種以上とを、水の存在下、ゾル−ゲル反応せしめ、得られた反応物をオキサゾール化せしめてなるものであることを特徴とする請求項３又は請求項４に記載のハイブリッド材料。
【化１１】
2011142363.tif 000097
【化１２】
2011142363.tif 000098
【化１３】
2011142363.tif 000099
【請求項６】
前記有機−無機ポリマーハイブリッドが、Ｉ）芳香族ジヒドロキシジアミンのシリル化物と、芳香族ジカルボン酸クロライドと、下記化学式（１１）〜（１３）で表わされる化合物の何れか一種以上と、芳香族テトラカルボン酸二無水物とを用いて得られる、末端にトリメトキシシリル基又はトリエトキシシリル基を有する直鎖ポリベンゾオキサゾール前駆体と、II）シリカ微粒子との混合物を、オキサゾール化せしめてなるものであることを特徴とする請求項３又は請求項４に記載のハイブリッド材料。
【化１４】
2011142363.tif 000100
【化１５】
2011142363.tif 000101
【化１６】
2011142363.tif 000102
【請求項７】
前記ポリマー相が、下記化学式（７）〜（９）で表わされる原子団の何れかを有する分岐ポリベンゾオキサゾールからなることを特徴とする請求項１又は請求項２記載のハイブリッド材料。
【化１７】
2011142363.tif 000103
【化１８】
2011142363.tif 000104
【化１９】
2011142363.tif 000105
【請求項８】
前記有機−無機ポリマーハイブリッドが、Ｉ）芳香族ジヒドロキシジアミンと、芳香族ジカルボン酸クロライドと、芳香族トリカルボン酸クロライドと、下記化学式（１１）〜（１３）で表わされる化合物の何れか一種以上とを少なくとも用いて得られる、複数の末端のうちの少なくとも一部にトリメトキシシリル基又はトリエトキシシリル基を有する分岐ポリベンゾオキサゾール前駆体と、II）アルコキシシラン化合物の少なくとも一種以上とを、水の存在下、ゾル−ゲル反応せしめ、得られた反応物をオキサゾール化せしめてなるものであることを特徴とする請求項７に記載のハイブリッド材料。
【化２０】
2011142363.tif 000106
【化２１】
2011142363.tif 000107
【化２２】
2011142363.tif 000108
【請求項９】
前記有機−無機ポリマーハイブリッドが、Ｉ）芳香族ジヒドロキシジアミンと、芳香族ジカルボン酸クロライドと、芳香族トリカルボン酸クロライドと、下記化学式（１１）〜（１３）で表わされる化合物の何れか一種以上とを少なくとも用いて得られる、複数の末端のうちの少なくとも一部にトリメトキシシリル基又はトリエトキシシリル基を有する分岐ポリベンゾオキサゾール前駆体と、II）シリカ微粒子との混合物を、オキサゾール化せしめてなるものであることを特徴とする請求項７に記載のハイブリッド材料。
【化２３】
2011142363.tif 000109
【化２４】
2011142363.tif 000110
【化２５】
2011142363.tif 000111
【請求項１０】
前記ポリマー相が、繰り返し単位内に下記化学式（１４）〜（１６）で表わされる原子団の何れかを有する直鎖ポリベンゾイミダゾールからなることを特徴とする請求項１又は請求項２に記載のハイブリッド材料。
【化２６】
2011142363.tif 000112
【化２７】
2011142363.tif 000113
【化２８】
2011142363.tif 000114
【請求項１１】
前記ポリマー相が、繰り返し単位内に下記化学式（１７）で表わされる原子団を有する直鎖ポリベンゾイミダゾールからなることを特徴とする請求項１、請求項２又は請求項１０に記載のハイブリッド材料。
【化２９】
2011142363.tif 000115
【請求項１２】
前記有機−無機ポリマーハイブリッドが、Ｉ）芳香族テトラアミンと、芳香族ジカルボン酸クロライドと、下記化学式（１１）〜（１３）で表わされる化合物の何れか一種以上と、芳香族テトラカルボン酸二無水物とを用いて得られる、末端にトリメトキシシリル基又はトリエトキシシリル基を有する直鎖ポリベンゾイミダゾール前駆体と、II）アルコキシシラン化合物の少なくとも一種以上とを、水の存在下、ゾル−ゲル反応せしめ、得られた反応物をイミダゾール化せしめてなるものであることを特徴とする請求項１０又は請求項１１に記載のハイブリッド材料。
【化３０】
2011142363.tif 000116
【化３１】
2011142363.tif 000117
【化３２】
2011142363.tif 000118
【請求項１３】
前記有機−無機ポリマーハイブリッドのシリカ含有量が１〜４０重量％であることを特徴とする請求項２〜請求項１２の何れか１項に記載のハイブリッド材料。
【請求項１４】
前記有機−無機ポリマーハイブリッドのシリカ含有量が２０〜４０重量％であることを特徴とする請求項２〜請求項１２の何れか１項に記載のハイブリッド材料。
【請求項１５】
請求項２〜請求項４の何れか１項に記載のハイブリッド材料の製造方法にして、
芳香族ジヒドロキシジアミンのシリル化物と、芳香族ジカルボン酸クロライドと、下記化学式（１１）〜（１３）で表わされる化合物の何れか一種以上と、芳香族テトラカルボン酸二無水物とを用いて、末端にトリメトキシシリル基又はトリエトキシシリル基を有する直鎖ポリベンゾオキサゾール前駆体を合成する工程と、
かかる直鎖ポリベンゾオキサゾール前駆体とアルコキシシラン化合物の少なくとも一種以上とを、水の存在下、ゾル−ゲル反応せしめ、得られた反応物をオキサゾール化することによって有機−無機ポリマーハイブリッドとする工程と、
を有することを特徴とするハイブリッド材料の製造方法。
【化３３】
2011142363.tif 000119
【化３４】
2011142363.tif 000120
【化３５】
2011142363.tif 000121
【請求項１６】
請求項２〜請求項４の何れか１項に記載のハイブリッド材料の製造方法にして、
芳香族ジヒドロキシジアミンのシリル化物と、芳香族ジカルボン酸クロライドと、下記化学式（１１）〜（１３）で表わされる化合物の何れか一種以上と、芳香族テトラカルボン酸二無水物とを用いて、末端にトリメトキシシリル基又はトリエトキシシリル基を有する直鎖ポリベンゾオキサゾール前駆体を合成する工程と、
かかる直鎖ポリベンゾオキサゾール前駆体とシリカ微粒子との混合物を、オキサゾール化することによって有機−無機ポリマーハイブリッドとする工程と、
を有することを特徴とするハイブリッド材料の製造方法。
【化３６】
2011142363.tif 000122
【化３７】
2011142363.tif 000123
【化３８】
2011142363.tif 000124
【請求項１７】
請求項２又は請求項７に記載のハイブリッド材料の製造方法にして、
芳香族ジヒドロキシジアミン、芳香族ジカルボン酸クロライド及び芳香族トリカルボン酸クロライドを、−２０〜０℃の温度条件の下、オキシラン化合物を含む有機溶媒内にて重合せしめて、分岐ポリベンゾオキサゾール前駆体Ｉを合成する工程と、
前記分岐ポリベンゾオキサゾール前駆体Ｉと、下記化学式（１１）〜（１３）で表わされる化合物の何れか一種以上とを少なくとも用いて、複数の末端のうちの少なくとも一部にトリメトキシシリル基又はトリエトキシシリル基を有する分岐ポリベンゾオキサゾール前駆体IIを合成する工程と、
前記分岐ポリベンゾオキサゾール前駆体IIとアルコキシシラン化合物の少なくとも一種以上とを、水の存在下、ゾル−ゲル反応せしめ、得られた反応物をオキサゾール化することによって有機−無機ポリマーハイブリッドとする工程と、
を有することを特徴とするハイブリッド材料の製造方法。
【化３９】
2011142363.tif 000125
【化４０】
2011142363.tif 000126
【化４１】
2011142363.tif 000127
【請求項１８】
請求項２又は請求項７に記載のハイブリッド材料の製造方法にして、
芳香族ジヒドロキシジアミン、芳香族ジカルボン酸クロライド及び芳香族トリカルボン酸クロライドを、−２０〜０℃の温度条件の下、オキシラン化合物を含む有機溶媒内にて重合せしめて、分岐ポリベンゾオキサゾール前駆体Ｉ’を合成する工程と、
前記分岐ポリベンゾオキサゾール前駆体Ｉ’と、下記化学式（１１）〜（１３）で表わされる化合物の何れか一種以上とを少なくとも用いて、複数の末端のうちの少なくとも一部にトリメトキシシリル基又はトリエトキシシリル基を有する分岐ポリベンゾオキサゾール前駆体II’を合成する工程と、
前記分岐ポリベンゾオキサゾール前駆体II’とシリカ微粒子との混合物を、オキサゾール化することによって有機−無機ポリマーハイブリッドとする工程と、
を有することを特徴とするハイブリッド材料の製造方法。
【化４２】
2011142363.tif 000128
【化４３】
2011142363.tif 000129
【化４４】
2011142363.tif 000130
【請求項１９】
請求項２、請求項１０又は請求項１１の何れか１項に記載のハイブリッド材料の製造方法にして、
芳香族テトラアミンと、芳香族ジカルボン酸クロライドと、下記化学式（１１）〜（１３）で表わされる化合物の何れか一種以上と、芳香族テトラカルボン酸二無水物とを用いて、末端にトリメトキシシリル基又はトリエトキシシリル基を有する直鎖ポリベンゾイミダゾール前駆体を合成する工程と、
かかる直鎖ポリベンゾイミダゾール前駆体とアルコキシシラン化合物の少なくとも一種以上とを、水の存在下、ゾル−ゲル反応せしめ、得られた反応物をイミダゾール化せしめることによって有機−無機ポリマーハイブリッドとする工程と、
を有することを特徴とするハイブリッド材料の製造方法。
【化４５】
2011142363.tif 000131
【化４６】
2011142363.tif 000132
【化４７】
2011142363.tif 000133
【請求項２０】
前記有機−無機ポリマーハイブリッドのシリカ含有量が１〜４０重量％であることを特徴とする請求項１５〜請求項１９の何れか１項に記載のハイブリッド材料の製造方法。
【請求項２１】
前記有機−無機ポリマーハイブリッドのシリカ含有量が２０〜４０重量％であることを特徴とする請求項１５〜請求項１９の何れか１項に記載のハイブリッド材料。
【発明の詳細な説明】
【技術分野】
【０００１】
本発明はハイブリッド材料及びその製造方法に係り、特に、ポリベンゾアゾール相及び無機酸化物相にて構成される有機−無機ポリマーハイブリッドからなるハイブリッド材料、並びに、かかるハイブリッド材料を有利に製造することができる方法に関するものである。
【背景技術】
【０００２】
下記化学式（１）〜（３）で表わされる原子団を有するポリベンゾアゾールは、耐熱性、電気絶縁性、機械的特性等において優れていることから、従来より、例えば、電子デバイスにおける絶縁膜としての利用等が研究されている。
【化１】
2011142363.tif 000003
【化２】
2011142363.tif 000004
【化３】
2011142363.tif 000005
【０００３】
そのようなポリベンゾアゾールの中でも、特に耐熱性等に優れているポリベンゾオキサゾールは、従来より、ジアミン化合物とジカルボン酸ハライドとの反応により得られるポリアミド樹脂を脱水環化させることにより、製造されている。しかしながら、かかる製造方法においては、最終的に得られるポリベンゾオキサゾールの重合度は、前駆体であるポリアミド樹脂の重合度に支配され、ジアミン化合物とジカルボン酸ハライドとの反応性ではジアミンの反応性が悪いため、前駆体たるポリアミド樹脂の重合度、引いてはポリベンゾオキサゾールの重合度も低くなり、高分子量のポリベンゾオキサゾールを得ることが難しい。そのため、製膜性に乏しいという問題がある。このような問題を解決すべく、モノマーとしてシリル化された芳香族ジアミンを用いることにより、反応性を制御し（向上せしめ）、高分子量のポリベンゾオキサゾールを製造する方法が提案されている（特許文献１を参照）。【０００４】
一方、優れた耐熱性を発現させるためには、モノマーとして、ベンゼン環等を有する剛直な分子構造からなるものを用いることが有用であることは一般的に知られているが、かかる剛直な分子構造を有するモノマーを用いると、得られるポリマーが、分子間凝集力に乏しく、また、強固なものではあるが脆くなる。そのため、製膜性に乏しいという問題がある（特許文献２を参照）。【０００５】
また、ポリベンゾアゾールに無機酸化物相を導入することにより、ポリベンゾアゾールが本来的に有する特性をより向上せしめることが提案されている。例えば、ポリベンゾオキサゾール（ポリベンゾイミダゾール）の側鎖部位、若しくは反応性置換基を有するベンゼン環に、シランカップリング剤及びアルコキシシラン化合物を用いたゾル−ゲル反応により、ＳｉＯ2 を構成単位とするシリカ相を導入してなるポリベンゾオキサゾール（ポリベンゾイミダゾール）−シリカハイブリッド材料が、非特許文献１及び２において提案されている。【０００６】
しかしながら、本発明者等が、上記した非特許文献１及び２に記載のハイブリッド材料について検討したところ、それらに開示の技術については、十分な製膜性を有しつつ優れた耐熱性をも有するシリカ含有のハイブリッド材料を製造することが困難であることが、判明した。具体的には、非特許文献１及び２に記載の製法に従って得られる、ポリベンゾオキサゾール（ポリベンゾイミダゾール）を構成するベンゼン環に反応性置換基を導入し、その後、シランカップリング剤等を用いたゾル−ゲル反応によりシリカ相を導入したハイブリッド材料にあっては、ポリベンゾオキサゾール（ポリベンゾイミダゾール）とカップリング剤との結合部位の耐熱性が十分なものではないため、高温時にはかかる結合部位から熱分解が起こり、十分な耐熱性を有するものとは言い難いものである。
【先行技術文献】
【特許文献】
【０００７】
【特許文献１】特公平４−５８８０８号公報
【特許文献２】特開２００５−９７３６５号公報
【非特許文献】
【０００８】
【非特許文献１】J.Premachandra et al.、「Polymer-Silica Hybrid Materials Prepared from Some Functionalized Polybenzoxazoles and Polybenzobisthiazoles」、Journal of Sol-Gel Science and Technology、オランダ国、Kluwer Academic Publishers、１９９６年、第７巻、p.163-175
【非特許文献２】Shih-Wei Chuang et al.、「Syntethis and properties of fluorine-containing polybenzoimidazole/silica nanocomposite membranes for proton change membrane fuel cells」、Journal of Membrane Science、米国、２００７年、第３０５巻、p.353-363
【発明の概要】
【発明が解決しようとする課題】
【０００９】
ここにおいて、本発明は、かかる事情を背景にして為されたものであって、その解決すべき課題とするところは、耐熱性及び製膜性（薄膜成形性）に優れたハイブリッド材料及びその製造方法を提供することにある。
【課題を解決するための手段】
【００１０】
そして、本発明は、そのような課題を解決するために、繰り返し単位内に下記化学式（１）〜（３）で表わされる原子団の何れかを有するポリベンゾアゾールからなるポリマー相と、無機酸化物相とが、下記化学式（４）〜（６）で表わされる有機基の何れかを介して一体化されてなる有機−無機ポリマーハイブリッドからなるハイブリッド材料を、その要旨とするものである。
【化４】
2011142363.tif 000006
【化５】
2011142363.tif 000007
【化６】
2011142363.tif 000008
【化７】
2011142363.tif 000009
【化８】
2011142363.tif 000010
【化９】
2011142363.tif 000011
【００１１】
なお、本発明に従うハイブリッド材料にあっては、前記無機酸化物相がＳｉＯ2 を構成単位とするシリカ相であるものを、第一の好ましい態様とする。【００１２】
また、本発明のハイブリッド材料は、第二の好ましい態様において、前記ポリマー相が、繰り返し単位内に下記化学式（７）〜（９）で表わされる原子団の何れかを有する直鎖ポリベンゾオキサゾールからなるものであり、第三の好ましい態様においては、前記ポリマー相が、繰り返し単位内に下記化学式（１０）で表わされる原子団を有する直鎖ポリベンゾオキサゾールからなるものである。
【化１０】
2011142363.tif 000012
【化１１】
2011142363.tif 000013
【化１２】
2011142363.tif 000014
【化１３】
2011142363.tif 000015
【００１３】
さらに、本発明のハイブリッド材料は、第四の好ましい態様において、前記有機−無機ポリマーハイブリッドが、Ｉ）芳香族ジヒドロキシジアミンのシリル化物と、芳香族ジカルボン酸クロライドと、下記化学式（１１）〜（１３）で表わされる化合物の何れか一種以上と、芳香族テトラカルボン酸二無水物とを用いて得られる、末端にトリメトキシシリル基又はトリエトキシシリル基を有する直鎖ポリベンゾオキサゾール前駆体と、II）アルコキシシラン化合物の少なくとも一種以上とを、水の存在下、ゾル−ゲル反応せしめ、得られた反応物をオキサゾール化せしめてなるものである。
【化１４】
2011142363.tif 000016
【化１５】
2011142363.tif 000017
【化１６】
2011142363.tif 000018
【００１４】
また、本発明のハイブリッド材料は、第五の好ましい態様において、前記有機−無機ポリマーハイブリッドが、Ｉ）芳香族ジヒドロキシジアミンのシリル化物と、芳香族ジカルボン酸クロライドと、下記化学式（１１）〜（１３）で表わされる化合物の何れか一種以上と、芳香族テトラカルボン酸二無水物とを用いて得られる、末端にトリメトキシシリル基又はトリエトキシシリル基を有する直鎖ポリベンゾオキサゾール前駆体と、II）シリカ微粒子との混合物を、オキサゾール化せしめてなるものである。
【化１７】
2011142363.tif 000019
【化１８】
2011142363.tif 000020
【化１９】
2011142363.tif 000021
【００１５】
一方、本発明のハイブリッド材料は、第六の好ましい態様において、前記ポリマー相が、下記化学式（７）〜（９）で表わされる原子団の何れかを有する分岐ポリベンゾオキサゾールからなるものである。
【化２０】
2011142363.tif 000022
【化２１】
2011142363.tif 000023
【化２２】
2011142363.tif 000024
【００１６】
また、本発明のハイブリッド材料は、第七の好ましい態様において、前記有機−無機ポリマーハイブリッドが、Ｉ）芳香族ジヒドロキシジアミンと、芳香族ジカルボン酸クロライドと、芳香族トリカルボン酸クロライドと、下記化学式（１１）〜（１３）で表わされる化合物の何れか一種以上とを少なくとも用いて得られる、複数の末端のうちの少なくとも一部にトリメトキシシリル基又はトリエトキシシリル基を有する分岐ポリベンゾオキサゾール前駆体と、II）アルコキシシラン化合物の少なくとも一種以上とを、水の存在下、ゾル−ゲル反応せしめ、得られた反応物をオキサゾール化せしめてなるものである。
【化２３】
2011142363.tif 000025
【化２４】
2011142363.tif 000026
【化２５】
2011142363.tif 000027
【００１７】
さらに、本発明のハイブリッド材料は、第八の好ましい態様において、前記有機−無機ポリマーハイブリッドが、Ｉ）芳香族ジヒドロキシジアミンと、芳香族ジカルボン酸クロライドと、芳香族トリカルボン酸クロライドと、下記化学式（１１）〜（１３）で表わされる化合物の何れか一種以上とを少なくとも用いて得られる、複数の末端のうちの少なくとも一部にトリメトキシシリル基又はトリエトキシシリル基を有する分岐ポリベンゾオキサゾール前駆体と、II）シリカ微粒子との混合物を、オキサゾール化せしめてなるものである。
【化２６】
2011142363.tif 000028
【化２７】
2011142363.tif 000029
【化２８】
2011142363.tif 000030
【００１８】
一方、本発明のハイブリッド材料にあっては、第九の好ましい態様において、前記ポリマー相が、繰り返し単位内に下記化学式（１４）〜（１６）で表わされる原子団の何れかを有する直鎖ポリベンゾイミダゾールからなるものであり、第十の好ましい態様においては、前記ポリマー相が、繰り返し単位内に下記化学式（１７）で表わされる原子団を有する直鎖ポリベンゾイミダゾールからなるものである。
【化２９】
2011142363.tif 000031
【化３０】
2011142363.tif 000032
【化３１】
2011142363.tif 000033
【化３２】
2011142363.tif 000034
【００１９】
また、本発明に係るハイブリッド材料は、第十一の好ましい態様として、前記有機−無機ポリマーハイブリッドが、Ｉ）芳香族テトラアミンと、芳香族ジカルボン酸クロライドと、下記化学式（１１）〜（１３）で表わされる化合物の何れか一種以上と、芳香族テトラカルボン酸二無水物とを用いて得られる、末端にトリメトキシシリル基又はトリエトキシシリル基を有する直鎖ポリベンゾイミダゾール前駆体と、II）アルコキシシラン化合物の少なくとも一種以上とを、水の存在下、ゾル−ゲル反応せしめ、得られた反応物をイミダゾール化せしめてなるものである。
【化３３】
2011142363.tif 000035
【化３４】
2011142363.tif 000036
【化３５】
2011142363.tif 000037
【００２０】
さらに、本発明に係るハイブリッド材料にあっては、上述した第一〜第十一の好ましい態様において、有機−無機ポリマーハイブリッドのシリカ含有量が１〜４０重量％であることが好ましく、２０〜４０重量％であることがより好ましい。【００２１】
一方、本発明は、上述の如き態様のハイブリッド材料を有利に製造することが出来る方法についても、その要旨とするものである。具体的には、上述した第一〜第三の好ましい態様に係るハイブリッド材料の製造方法にして、芳香族ジヒドロキシジアミンのシリル化物と、芳香族ジカルボン酸クロライドと、下記化学式（１１）〜（１３）で表わされる化合物の何れか一種以上と、芳香族テトラカルボン酸二無水物とを用いて、末端にトリメトキシシリル基又はトリエトキシシリル基を有する直鎖ポリベンゾオキサゾール前駆体を合成する工程と、かかる直鎖ポリベンゾオキサゾール前駆体とアルコキシシラン化合物の少なくとも一種以上とを、水の存在下、ゾル−ゲル反応せしめ、得られた反応物をオキサゾール化することによって有機−無機ポリマーハイブリッドとする工程とを有することを特徴とするハイブリッド材料の製造方法を、その要旨とするものである。
【化３６】
2011142363.tif 000038
【化３７】
2011142363.tif 000039
【化３８】
2011142363.tif 000040
【００２２】
また、本発明は、上述した第一〜第三の好ましい態様に係るハイブリッド材料の製造方法にして、芳香族ジヒドロキシジアミンのシリル化物と、芳香族ジカルボン酸クロライドと、下記化学式（１１）〜（１３）で表わされる化合物の何れか一種以上と、芳香族テトラカルボン酸二無水物とを用いて、末端にトリメトキシシリル基又はトリエトキシシリル基を有する直鎖ポリベンゾオキサゾール前駆体を合成する工程と、かかる直鎖ポリベンゾオキサゾール前駆体とシリカ微粒子との混合物を、オキサゾール化することによって有機−無機ポリマーハイブリッドとする工程とを有することを特徴とするハイブリッド材料の製造方法を、その要旨とするものである。
【化３９】
2011142363.tif 000041
【化４０】
2011142363.tif 000042
【化４１】
2011142363.tif 000043
【００２３】
さらに、本発明は、上述した第一又は第六の好ましい態様に係るハイブリッド材料の製造方法にして、芳香族ジヒドロキシジアミン、芳香族ジカルボン酸クロライド及び芳香族トリカルボン酸クロライドを、−２０〜０℃の温度条件の下、オキシラン化合物を含む有機溶媒内にて重合せしめて、分岐ポリベンゾオキサゾール前駆体Ｉを合成する工程と、かかる分岐ポリベンゾオキサゾール前駆体Ｉと、下記化学式（１１）〜（１３）で表わされる化合物の何れか一種以上とを少なくとも用いて、複数の末端のうちの少なくとも一部にトリメトキシシリル基又はトリエトキシシリル基を有する分岐ポリベンゾオキサゾール前駆体IIを合成する工程と、かかる分岐ポリベンゾオキサゾール前駆体IIとアルコキシシラン化合物の少なくとも一種以上とを、水の存在下、ゾル−ゲル反応せしめ、得られた反応物をオキサゾール化することによって有機−無機ポリマーハイブリッドとする工程とを有することを特徴とするハイブリッド材料の製造方法を、その要旨とするものである。
【化４２】
2011142363.tif 000044
【化４３】
2011142363.tif 000045
【化４４】
2011142363.tif 000046
【００２４】
また、本発明は、上述した第一又は第六の好ましい態様に係るハイブリッド材料の製造方法にして、芳香族ジヒドロキシジアミン、芳香族ジカルボン酸クロライド及び芳香族トリカルボン酸クロライドを、−２０〜０℃の温度条件の下、オキシラン化合物を含む有機溶媒内にて重合せしめて、分岐ポリベンゾオキサゾール前駆体Ｉ’を合成する工程と、かかる分岐ポリベンゾオキサゾール前駆体Ｉ’と、下記化学式（１１）〜（１３）で表わされる化合物の何れか一種以上とを少なくとも用いて、複数の末端のうちの少なくとも一部にトリメトキシシリル基又はトリエトキシシリル基を有する分岐ポリベンゾオキサゾール前駆体II’を合成する工程と、かかる分岐ポリベンゾオキサゾール前駆体II’とシリカ微粒子との混合物を、オキサゾール化することによって有機−無機ポリマーハイブリッドとする工程とを有することを特徴とするハイブリッド材料の製造方法を、その要旨とするものである。
【化４５】
2011142363.tif 000047
【化４６】
2011142363.tif 000048
【化４７】
2011142363.tif 000049
【００２５】
さらにまた、本発明は、上述した第一、第九又は第十の好ましい態様に係るハイブリッド材料の製造方法にして、芳香族テトラアミンと、芳香族ジカルボン酸クロライドと、下記化学式（１１）〜（１３）で表わされる化合物の何れか一種以上と、芳香族テトラカルボン酸二無水物とを用いて、末端にトリメトキシシリル基又はトリエトキシシリル基を有する直鎖ポリベンゾイミダゾール前駆体を合成する工程と、かかる直鎖ポリベンゾイミダゾール前駆体とアルコキシシラン化合物の少なくとも一種以上とを、水の存在下、ゾル−ゲル反応せしめ、得られた反応物をイミダゾール化せしめることによって有機−無機ポリマーハイブリッドとする工程とを有することを特徴とするハイブリッド材料の製造方法を、その要旨とするものである。
【化４８】
2011142363.tif 000050
【化４９】
2011142363.tif 000051
【化５０】
2011142363.tif 000052
【００２６】
加えて、上述した本発明に係るハイブリッド材料の製造方法においては、有機−無機ポリマーハイブリッドのシリカ含有量が１〜４０重量％であることが望ましく、２０〜４０重量％であることがより望ましい。
【発明の効果】
【００２７】
このように、本発明に従うハイブリッド材料にあっては、ポリベンゾアゾール相と無機酸化物相とが、所定の原子団を介して一体化されてなる有機−無機ポリマーハイブリッドからなるものであるところから、優れた製膜性（薄膜成形性）を有しつつ、耐熱性にも優れたものとなっているのである。
【図面の簡単な説明】
【００２８】
【図１】本発明のハイブリッド材料を構成する有機−無機ポリマーハイブリッドの一例を、部分的に且つ模式的に示す説明図である。
【発明を実施するための形態】
【００２９】
以下、図面を適宜、参酌しながら、本発明を具体的に説明する。
【００３０】
図１には、本発明に従うハイブリッド材料を構成する有機−無機ポリマーハイブリッドの一例が、部分的に且つ模式的に示されている。かかる図１からも明らかなように、そこにおいて示されている有機−無機ポリマーハイブリッドは、下記化学式（１）〜（３）で表わされる原子団の何れかを有する繰り返し単位（構成単位）：Ａからなる直鎖ポリベンゾアゾール相と、ＳｉＯ2 を構成単位とするシリカ相とが、所定の原子団：αを介して一体となって、構成されている。より詳細には、所定の原子団：αは２価の有機基であるところ、その一方の結合手が、直鎖ポリベンゾアゾール相を構成する直鎖ポリベンゾアゾール鎖の末端の繰り返し単位（構成単位）と結合し、他方の結合手が、シリカ相を構成するＳｉ原子と結合していることにより、一体的な有機−無機ポリマーハイブリッドを構成しているのである。このような本発明の有機−無機ポリマーハイブリッドは、有機高分子鎖が無機高分子（シリカ）によって架橋され、有機−無機ハイブリッド型高分子鎖が形成されることで、充分な分子量体となる。更に、シリカ相を起点とし、三次元的な構成を有することで、分子鎖の秩序性が乱れるため、ポリマー相だけでは分子量が低く、高分子鎖が余りにも剛直すぎるために製膜性に乏しい場合であっても、優れた製膜性を有するものとなるのである。
【化５１】
2011142363.tif 000053
【化５２】
2011142363.tif 000054
【化５３】
2011142363.tif 000055
【００３１】
なお、図１に示す有機−無機ポリマーハイブリッドにおいては、無機酸化物相がシリカ相であるが、本発明の有機−無機ポリマーハイブリッドを構成する無機酸化物相はシリカ相に限定されるものではない。例えば、シリカ相に代えて、酸化マグネシウム、酸化アルミニウム、酸化ジルコニウム又は酸化チタン等の無機酸化物を構成単位とする無機酸化物相によって構成される有機−無機ポリマーハイブリッドにあっても、本発明のハイブリッド材料を構成するものとして用いることが可能である。
【００３２】
そして、本発明においては、図１に示されている所定の原子団：α（２価の有機基）が、下記化学式（４）〜（６）で表わされる有機基の何れかであるところに、大きな特徴が存するのである。即ち、図１に示す有機−無機ポリマーハイブリッドにおいては、直鎖ポリベンゾアゾール相の末端に、所定の有機基を介してシリカ相が結合している、換言すれば、直鎖ポリベンゾアゾール相の末端がシリカ相によって修飾されているのであり、また、直鎖ポリベンゾアゾール相とシリカ相とを結合せしめている所定の原子団：α（２価の有機基）が、ベンゼン環を有するものであるところから、本発明のハイブリッド材料を構成する有機−無機ポリマーハイブリッドにあっては、優れた製膜性（薄膜成形性）を有すると共に、耐熱性においても優れたものとなるのである。耐熱性に優れる理由は、熱分解が起こり始めると考えられる有機高分子の末端がシリカ相により架橋され、一体化することで、有機高分子の末端が実質的にほとんど存在しなくなること、及び、耐熱性が高いフェニル環を有するカップリング剤を用いることで、所定の原子団：α（２価の有機基）部分での分解が起こり難くなることにより、優れた耐熱性を発揮すると考えられる。尚、本発明において、製膜性に優れるとは、支持体なしに屈曲性を有するフィルム（自立薄膜フィルム）が得られることをいい、例えば、３０μｍの膜厚に製膜した場合に、割れやひびが無いフィルムを製造することが出来ることをいう。
【化５４】
2011142363.tif 000056
【化５５】
2011142363.tif 000057
【化５６】
2011142363.tif 000058
【００３３】
ここで、本発明においては、有機−無機ポリマーハイブリッドを構成するポリベンゾアゾール相がポリベンゾオキサゾール相であることが好ましい。より具体的には、ポリベンゾアゾール相は、繰り返し単位内に下記化学式（７）〜（９）で表わされる原子団の何れかを有する直鎖ポリベンゾオキサゾール、又は、下記化学式（７）〜（９）で表わされる原子団の何れかを有する分岐ポリベンゾオキサゾール（分子鎖内に分岐構造を有するポリベンゾオキサゾール）にて構成されていることが好ましい。
【化５７】
2011142363.tif 000059
【化５８】
2011142363.tif 000060
【化５９】
2011142363.tif 000061
【００３４】
また、ポリベンゾアゾール相は、より好ましくは、繰り返し単位内に下記化学式（１０）で表わされる原子団を有する直鎖ポリベンゾオキサゾールにて構成されており、更に好ましくは、下記化学式（１０）で表わされる原子団を繰り返し単位とする、数平均分子量が５０００〜５０００００、より好ましくは１０００００〜２０００００である直鎖ポリベンゾオキサゾールにて構成されている。この範囲よりも分子量が低いと製膜性が悪く、また、末端も多くなるため末端からの分解が生じ易く、耐熱性も低くなる。一方、分子量がこの範囲よりも高いと、粘度が高くなり過ぎるため、取扱い性が悪化する。また、高分子量のポリマーの合成は、仕込みモノマーのモル比のほんの僅かな違いで、得られるポリマーの分子量変化が大きく、安定した分子量のポリマーの生産が困難となる。
【化６０】
2011142363.tif 000062
【００３５】
一方、本発明においては、有機−無機ポリマーハイブリッドを構成するポリベンゾアゾール相がポリベンゾイミダゾール相であることも好ましい。具体的には、ポリベンゾアゾール相は、繰り返し単位内に下記化学式（１４）〜（１６）で表わされる原子団の何れかを有する直鎖ポリベンゾイミダゾールにて構成されている。
【化６１】
2011142363.tif 000063
【化６２】
2011142363.tif 000064
【化６３】
2011142363.tif 000065
【００３６】
また、ポリベンゾアゾール相は、より好ましくは、繰り返し単位内に下記化学式（１７）で表わされる原子団を有する直鎖ポリベンゾイミダゾールにて構成されており、更に好ましくは、下記化学式（１７）で表わされる原子団を繰り返し単位とする、数平均分子量が８０００〜１２０００である直鎖ポリベンゾイミダゾールにて構成されている。これは、下記化学式（１７）が最も耐熱性が高く、製膜性を確保できる構造と考えられるためである。
【化６４】
2011142363.tif 000066
【００３７】
さらに、本発明のハイブリッド材料において、上記有機−無機ポリマーハイブリッドのシリカ含有量は、材料の用途やポリマー相を構成するポリベンゾアゾールの種類に応じて、１〜４０重量％であることが望ましく、１０〜４０重量％であることがより望ましく、２０〜４０重量％であることが更に望ましい。シリカ含有量が１重量％未満では、十分なハイブリッドの効果が得られない恐れがあり、その一方、シリカ含有量が４０重量％を超えると、フィルムの剛性が高くなり過ぎるために、屈曲性に問題が生じると考えられるからである。具体的には、直鎖ポリベンゾオキサゾールからなるポリマー相と、ゾル−ゲル法に従って形成されたシリカ相とから構成される直鎖ポリベンゾオキサゾール−シリカハイブリッドの一種である直鎖PBO(IPC-HAB)：PAPTMS−シリカ（sol-gel ）ハイブリッドにあっては、シリカ含有量が１〜３０重量％であることが望ましく、１０〜３０重量％であることがより望ましく、２０〜３０重量％であることが更に望ましい。シリカ含有量が１重量％未満では、十分なハイブリッドの効果が得られない恐れがあり、その一方、シリカ含有量が３０重量％を超えると、フィルムの剛性が高くなり過ぎるために、屈曲性に問題が生じると考えられるからである。また、直鎖ポリベンゾオキサゾール−シリカハイブリッドの他の一種である直鎖PBO(OBC-6FAP)：PAPTMS −シリカ（sol-gel ）ハイブリッドにあっては、シリカ含有量が１〜４０重量％であることが望ましく、１０〜４０重量％であることがより望ましく、２０〜４０重量％であることが更に望ましい。シリカ含有量が１重量％未満では、十分なハイブリッドの効果が得られない恐れがあり、その一方、シリカ含有量が４０重量％を超えると、フィルムの剛性が高くなり過ぎるために、屈曲性に問題が生じると考えられるからである。更に、直鎖ポリベンゾイミダゾールからなるポリマー相と、ゾル−ゲル法に従って形成されたシリカ相とから構成される直鎖ポリベンゾイミダゾール−シリカハイブリッドの一種たる直鎖PBI(IPC-DAB)：PAPTMS−シリカ（sol-gel ）ハイブリッドにあっては、シリカ含有量が１〜３０重量％であることが望ましく、１０〜３０重量％であることがより望ましく、２０〜３０重量％であることが更に望ましい。シリカ含有量が１重量％未満では、十分なハイブリッドの効果が得られない恐れがあり、その一方、シリカ含有量が３０重量％を超えると、フィルムの剛性が高くなり過ぎるために、屈曲性に問題が生じると考えられるからである。加えて、直鎖PBO(IPC-HAB)：PAPTMS−シリカ（sol-gel ）ハイブリッドと直鎖PBI(IPC-DAB)：PAPTMS−シリカ（sol-gel ）ハイブリッドとを比較すると、直鎖PBO(IPC-HAB)：PAPTMS−シリカ（sol-gel ）ハイブリッドの方が耐熱性に優れるため、より望ましい。
【００３８】
ところで、本発明に従うハイブリッド材料を構成する有機−無機ポリマーハイブリッドは、例えば、以下の如き手法によって合成（製造）することが可能である。尚、以下の各合成方法において、種々の化合物を反応させる際の温度条件等の各種条件や手法等は、従来より公知のもの使用できるが、特に以下に説明する方法を用いることが好ましい。また、以下の各反応は、有機溶媒内において効果的に進行することから、Ｎ−メチル−２−ピロリドン（NMP ）、Ｎ，Ｎ−ジメチルアセトアミド（DMAc）及びジメチルスルホキシド（DMSO）等の従来より有機合成の際に用いられている各種の溶媒の中から、反応に応じたものが適宜に選択されて、使用される。
【００３９】
Ａ．直鎖ポリベンゾオキサゾール−シリカハイブリッドの合成
ポリマー相が直鎖ポリベンゾオキサゾールであり、且つ無機酸化物相がシリカ相である有機−無機ポリマーハイブリッド（直鎖ポリベンゾオキサゾール−シリカハイブリッド）は、有利には、以下の合成手法Ａ１又はＡ２の何れかによって合成される。具体的に、合成手法Ａ１としては、芳香族ジヒドロキシジアミンのシリル化物と、芳香族ジカルボン酸クロライドと、下記化学式（１１）〜（１３）で表わされる化合物の何れか一種以上と、芳香族テトラカルボン酸二無水物とを用いて、末端にトリメトキシシリル基又はトリエトキシシリル基を有する直鎖ポリベンゾオキサゾール前駆体を合成する工程と、かかる直鎖ポリベンゾオキサゾール前駆体とアルコキシシラン化合物の少なくとも一種以上とを、水の存在下、ゾル−ゲル反応せしめ、得られた反応物をオキサゾール化することによって有機−無機ポリマーハイブリッドとする工程とを含む手法である。また、合成手法Ａ２としては、芳香族ジヒドロキシジアミンのシリル化物と、芳香族ジカルボン酸クロライドと、下記化学式（１１）〜（１３）で表わされる化合物の何れか一種以上と、芳香族テトラカルボン酸二無水物とを用いて、末端にトリメトキシシリル基又はトリエトキシシリル基を有する直鎖ポリベンゾオキサゾール前駆体を合成する工程と、かかる直鎖ポリベンゾオキサゾール前駆体とシリカ微粒子との混合物を、オキサゾール化することによって有機−無機ポリマーハイブリッドとする工程とを有する手法である。これらの何れの手法においても、先ず、芳香族ジヒドロキシジアミンを、シリル化剤を用いてシリル化する。
【化６５】
2011142363.tif 000067
【化６６】
2011142363.tif 000068
【化６７】
2011142363.tif 000069
【００４０】
ここで、本発明において用いることが出来る芳香族ジヒドロキシジアミンとしては、２，４−ジアミノ−１，５−ベンゼンジオール、４，４’−ジアミノ−３，３’−ジヒドロキシビフェニル（HAB ）、３，３’−ジアミノ−４，４’−ジヒドロキシビフェニル、２，２’−ビス（３−アミノ−４−ヒドロキシフェニル）ケトン、２，２−ビス（３−アミノ−４−ヒドロキシフェニル）スルフィド、２，２−ビス（３−アミノ−４−ヒドロキシフェニル）エーテル、２，２−ビス（３−アミノ−４−アミノフェニル）スルホン、２，２−ビス（３−アミノ−４−ヒドロキシフェニル）プロパン、２，２−ビス（３−ヒドロキシ−４−アミノフェニル）プロパン、２，２−ビス（３−ヒドロキシ−４−アミノフェニル）メタン、２，２−ビス（３−アミノ−４−ヒドロキシフェニル）ヘキサフルオロプロパン、２，２−ビス（３−ヒドロキシ−４−アミノフェニル）ヘキサフルオロプロパン（6FAP）、２，２−ビス（３−アミノ−４−ヒドロキシフェニル）ジフルオロメタン、２，４−ジアミノレゾルシノール、２，４−ジアミノ−３−メチルレゾルシノール、４，６−ジアミノレゾルシノール、４，６−ジアミノ−２−メチルレゾルシノール、９，９−ビス（４−（４−アミノ−３−ヒドロキシ）フェノキシフェニル）フルオレン、９，９−ビス（４−（４−アミノ−３−ヒドロキシ）フェノキシ−３−メチルフェニル）フルオレン、９，９−ビス（４−（４−アミノ−３−ヒドロキシ）フェノキシ−３−フェニルフェニル）フルオレン、９，９−ビス（４−（３−アミノ−４−ヒドロキシ）フェノキシフェニル）フルオレン、９，９−ビス（４−（３−アミノ−４−ヒドロキシ）フェノキシ−３−メチルフェニル）フルオレン、９，９−ビス（４−（３−アミノ−４−ヒドロキシ）フェノキシ−３−フェニルフェニル）フルオレン、９，９−ビス（３−アミノ−４−ヒドロキシフェニル）フルオレン、９，９−ビス（２−メチル−５−シクロヘキシル−４−（４−アミノ−３−ヒドロキシ）フェノキシフェニル）フルオレン、３，３’−ジアミノ−４，４’−ジヒドロキシビフェニルエーテル、３，３’−ジアミノ−４，４’−ジヒドロキシ−２，２’−ジメチルビフェニルエーテル、４，４’−ジアミノ−３，３’−ジヒドロキシ−２，２’−ジメチルビフェニルエーテル、１，１’−（１，４−フェニレンビス（１−メチルエチリデン））ビス（（３−シクロヘキシル−２−メチル）−４−（４−アミノ−３−ヒドロキシ）フェノキシフェニル）プロパン、２，２−ビス（３−シクロヘキシル−４−（４−アミノ−３−ヒドロキシフェノキシ）フェニル）プロパン、１，１−ビス（３−シクロヘキシル−４−（４−アミノ−３−ヒドロキシ）フェノキシフェニル）シクロヘキサン等を、例示することが出来る。また、このような芳香族ジヒドロキシジアミンのトリメチルシリル化物や塩酸塩であっても、使用することが可能である。
【００４１】
また、シリル化剤としては、ヘキサメチルジシラザン、ジメチルジクロロシラン、トリメチルクロロシラン、Ｎ−トリメチルシリルアセトアミド、Ｎ，Ｏ−ビス（トリメチルシリル）アセトアミド（BSA ）、Ｎ−メチル−Ｎ−トリメチルシリルアセトアミド、Ｎ−メチル−Ｎ−トリメチルシリルトリフルオロアセトアミド、Ｎ−トリメチルシリルジメチルアミン、Ｎ−トリメチルシリルジエチルアミン、Ｎ，Ｏ−ビス（トリメチルシリル）トリフルオロアセトアミド、Ｎ−トリメチリシリルイミダゾール、テトラメチルジシラザン、tert−ブチルジメチルクロロシラン、Ｎ−メチル−Ｎ−（tert−ブチルジメチルシリル）トリフルオロアセトアミド、ジクロロメチルテトラメチルジシラザン、クロロメチルジメチルクロロシラン、ブロモメチルジメチルクロロシラン、フロフェメシルアミン、フロフェメシルクロライド、フロフェメシルジエチルアミン等を、例示することが出来る。
【００４２】
次いで、得られた芳香族ジヒドロキシジアミンのシリル化物と、芳香族ジカルボン酸クロライドとを反応させる。かかる芳香族ジカルボン酸クロライドとしては、以下に述べる芳香族ジカルボン酸を、Ｎ，Ｎ−ジメチルホルムアミド等の触媒の存在下において、過剰量の塩化チオニルと、室温〜７５℃の条件で反応させ、その後、加熱及び減圧することにより、過剰の塩化チオニルを除去する。そして、反応物をヘキサン等の溶媒で再結晶化させることにより、目的とする芳香族ジカルボン酸クロライドを得ることが出来る。芳香族ジカルボン酸としては、テレフタル酸、イソフタル酸、３−フルオロイソフタル酸、２−フルオロイソフタル酸、３−フルオロフタル酸、２−フルオロフタル酸、２−フルオロテレフタル酸、２，４，５，６−テトラフルオロイソフタル酸、３，４，５，６−テトラフルオロフタル酸、４，４’−ヘキサフルオロイソプロピリデンジフェニル−１，１−ジカルボン酸、２，２’−ビス（トリフルオロメチル）−４，４’−ジフェニレンジカルボン酸、４，４’−オキシジフェニル−１，１−ジカルボン酸、３，３’−ジカルボキシルジフェニルエーテル、３，４’−ジカルボキシジフェニルエーテル、４，４’−ジカルボキシジフェニルエーテル、３，３’−ジカルボキシルジフェニルメタン、３，４’−ジカルボキシルジフェニルメタン、４，４’−ジカルボキシルジフェニルメタン、３，３’−ジカルボキシルジフェニルジフルオロメタン、３，４’−ジカルボキシルジフェニルジフルオロメタン、４，４’−ジカルボキシルジフェニルジフルオロメタン、３，３’−ジカルボキシルジフェニルスルホン、３，４’−ジカルボキシルジフェニルスルホン、４，４’−ジカルボキシルジフェニルスルホン、３，３’−ジカルボキシルジフェニルスルフィド、３，４’−ジカルボキシルジフェニルスルフィド、４，４’−ジカルボキシルジフェニルスルフィド、３，３’−ジカルボキシルジフェニルケトン、３，４’−ジカルボキシルジフェニルケトン、４，４’−ジカルボキシルジフェニルケトン、２，２−ビス（３−カルボキシルフェニル）プロパン、２，２−（３，４’−ジカルボキシルジフェニル）プロパン、２，２−（３，４’−ジカルボキシルジフェニル）ヘキサフルオロプロパン、２，２−ビス（３−カルボキシルフェニル）ヘキサフルオロプロパン、２，２−ビス（４−カルボキシルフェニル）ヘキサフルオロプロパン、１，３−ビス（３−カルボキシルフェノキシ）ベンゼン、１，４−ビス（３−カルボキシルフェノキシ）ベンゼン、１，４−ビス（４−カルボキシルフェノキシ）ベンゼン、３，３’−（１，４−フェニレンビス（１−メチルエチリデン））ビス安息香酸、３，４’−（１，４−フェニレンビス（１−メチルエチリデン））ビス安息香酸、４，４’−（１，４−フェニレンビス（１−メチルエチリデン））ビス安息香酸、２，２−ビス（４−（３−カルボキシルフェノキシ）フェニル）プロパン、２，２−ビス（４−（４−カルボキシルフェノキシ）フェニル）プロパン、２，２−ビス（４−（３−カルボキシルフェノキシ）フェニル）ヘキサンフルオロプロパン、２，２−ビス（４−（４−カルボキシルフェノキシ）フェニル）ヘキサフルオロプロパン、ビス（４−（３−カルボキシルフェノキシ）フェニル）スルフィド、ビス（４−（４−カルボキシルフェノキシ）フェニル）スルフィド、ビス（４−（３−カルボキシルフェノキシ）フェニル）スルホン、ビス（４−（４−カルボキシルフェノキシ）フェニル）スルホン酸等を、例示することが出来る。
【００４３】
なお、芳香族ジヒドロキシジアミンのシリル化物と芳香族ジカルボン酸クロライドとを反応させるに際しては、芳香族ジカルボン酸クロライドの使用量は、芳香族ジヒドロキシジアミンより僅かに少なくすることが好ましい。具体的には、芳香族ジヒドロキシジアミン：芳香族ジカルボン酸クロライド＝３．００：２．５０〜３．００：２．９９（モル比）となるような割合において、芳香族ジカルボン酸クロライドを使用することにより、得られるポリベンゾオキサゾール−シリカハイブリッドの製膜性がより優れたものとなる。かかる割合において芳香族ジヒドロキシジアミンのシリル化物と芳香族ジカルボン酸クロライドとを反応させることにより、ヒドロキシアミン末端（−ＮＨ−ＯＨ）を有する直鎖ポリベンゾオキサゾール前駆体が得られる。
【００４４】
次いで、ヒドロキシアミン末端（−ＮＨ−ＯＨ）を有する直鎖ポリベンゾオキサゾール前駆体と、下記化学式（１１）〜（１３）で表わされる化合物の何れか一種以上と、芳香族テトラカルボン酸二無水物とを反応させることにより、末端にトリメトキシシリル基又はトリエトキシシリル基を有する直鎖ポリベンゾオキサゾール前駆体を合成する。
【化６８】
2011142363.tif 000070
【化６９】
2011142363.tif 000071
【化７０】
2011142363.tif 000072
【００４５】
ここで、上記化学式（１１）〜（１３）で表わされる化合物とは、ベンゼン環を有するシランカップリング剤（フェニル系シランカップリング剤）であり、具体的には、ｏ−アミノフェニルトリメトキシシラン、ｍ−アミノフェニルトリメトキシシラン、ｐ−アミノフェニルトリメトキシシラン（PAPTMS）、ｏ−アミノフェニルトリエトキシシラン、ｍ−アミノフェニルトリエトキシシラン、ｐ−アミノフェニルトリエトキシシラン、１−イソシアネート−４−トリエトキシシリルベンゼン、１−イソシアネート−３−トリエトキシシリルベンゼン、１−イソシアネート−４−トリメトキシシリルベンゼン、及び１−イソシアネート−３−トリメトキシシリルベンゼンである。このような特定のシランカップリング剤及び芳香族テトラカルボン酸二無水物と、ヒドロキシアミン末端（−ＮＨ−ＯＨ）を有する直鎖ポリベンゾオキサゾール前駆体とを反応せしめることにより、直鎖ポリベンゾオキサゾール前駆体相とシリカ相の前駆体とが特有の有機基を介して一体化されてなる直鎖ポリベンゾオキサゾール−シリカハイブリッド前駆体が得られるのである。
【００４６】
また、芳香族テトラカルボン酸二水物としては、無水ピロメリット酸（PMDA）、オキシジフタル酸二無水物（OPDA）、３，３’，４，４’−ベンゾフェノンテトラカルボン酸二無水物（BTDA）、３，３’，４，４’−ジフェニルスルホンテトラカルボン酸二無水物（DSDA）、４，４’−（ヘキサフルオロイソプロピリデン）ジフタル酸二無水物（6FDA）、２，２’−ビス［（ジカルボキシフェノキシ）フェニル］プロパン二無水物（BSAA）、３，３’、４，４’−ビフェニルテトラカルボン酸二無水物（BPDA）等を、例示することが出来る。
【００４７】
以上の如くして合成された、末端にトリメトキシシリル基又はトリエトキシシリル基を有する直鎖ポリベンゾオキサゾール前駆体を用いて、無機酸化物相たるシリカ相が導入されると共に、オキサゾール化せしめられるのであるが、シリカ相の導入手法としては、ゾル−ゲル法による手法（合成手法Ａ１）と、シリカ微粒子を用いる手法（合成手法Ａ２）がある。
【００４８】
ゾル−ゲル法による手法（合成手法Ａ１）においては、末端にトリメトキシシリル基又はトリエトキシシリル基を有する直鎖ポリベンゾオキサゾール前駆体と、アルコキシシラン化合物とを、ゾル−ゲル反応せしめることにより、末端にシリカ相を有する直鎖ポリベンゾオキサゾール前駆体が得られる。本発明において用いられるアルコキシシラン化合物としては、テトラメトキシシラン（TMOS）、テトラエトキシシラン（TEOS）、テトラプロポキシシラン、テトライソプロポキシシラン、テトラブトキシシラン、トリメトキシシラン、トリエトキシシラン、メチルトリメトキシシラン、メチルトリエトキシシラン、メチルトリプロポキシシラン、メチルトリブトキシシラン、エチルトリメトキシシラン、エチルトリエトキシシラン、イソプロピルトリメトキシシラン、イソプロピルトリエトキシシラン、フェニルトリメトキシシラン、フェニルトリエトキシシラン、ジメチルジメトキシシラン、ジメチルジエトキシシラン、ジフェニルジメトキシシラン、ジフェニルトリエトキシシラン、トリフルオロメチルトリメトキシシラン、トリフルオロメチルトリエトキシシラン、ビニルトリメトキシシラン、ビニルトリエトキシシラン、３−グリシドキシプロピルトリメトキシシラン、３−グリシドキシプロピルトリエトキシシラン等を、例示することが出来る。尚、ゾル−ゲル反応を進行させるためには反応系内に水が必要であることから、ゾル−ゲル反応に必要な量の水が適宜、使用される。
【００４９】
一方、シリカ微粒子を用いる手法（合成手法Ａ２）においては、例えば、所定の溶媒内に、末端にトリメトキシシリル基又はトリエトキシシリル基を有する直鎖ポリベンゾオキサゾール前駆体と、シリカ微粒子とを添加し、混合することにより、末端にシリカ相を有する直鎖ポリベンゾオキサゾール前駆体が得られる。
【００５０】
そして、末端にシリカ相を有する直鎖ポリベンゾオキサゾール前駆体をオキサゾール化せしめることにより、目的とする直鎖ポリベンゾオキサゾール−シリカハイブリッドが得られるのである。尚、オキサゾール化の手法としては、従来と同様に、加熱等の手法が有利に採用される。
【００５１】
Ｂ．分岐ポリベンゾオキサゾール−シリカハイブリッドの合成
ポリマー相が分岐ポリベンゾオキサゾールであり、且つ無機酸化物相がシリカ相である有機−無機ポリマーハイブリッド（分岐ポリベンゾオキサゾール−シリカハイブリッド）は、有利には、以下の合成手法Ｂ１又はＢ２の何れかによって合成される。具体的に、合成手法Ｂ１とは、芳香族ジヒドロキシジアミン、芳香族ジカルボン酸クロライド及び芳香族トリカルボン酸クロライドを、−２０〜０℃の温度条件の下、オキシラン化合物を含む有機溶媒内にて重合せしめて、分岐ポリベンゾオキサゾール前駆体Ｉを合成する工程と、かかる分岐ポリベンゾオキサゾール前駆体Ｉと、下記化学式（１１）〜（１３）で表わされる化合物の何れか一種以上とを少なくとも用いて、複数の末端のうちの少なくとも一部にトリメトキシシリル基又はトリエトキシシリル基を有する分岐ポリベンゾオキサゾール前駆体IIを合成する工程と、かかる分岐ポリベンゾオキサゾール前駆体IIとアルコキシシラン化合物の少なくとも一種以上とを、水の存在下、ゾル−ゲル反応せしめ、得られた反応物をオキサゾール化することによって有機−無機ポリマーハイブリッドとする工程とを含む手法である。また、合成手法Ｂ２とは、芳香族ジヒドロキシジアミン、芳香族ジカルボン酸クロライド及び芳香族トリカルボン酸クロライドを、−２０〜０℃の温度条件の下、オキシラン化合物を含む有機溶媒内にて重合せしめて、分岐ポリベンゾオキサゾール前駆体Ｉ’を合成する工程と、かかる分岐ポリベンゾオキサゾール前駆体Ｉ’と、下記化学式（１１）〜（１３）で表わされる化合物の何れか一種以上とを少なくとも用いて、複数の末端のうちの少なくとも一部にトリメトキシシリル基又はトリエトキシシリル基を有する分岐ポリベンゾオキサゾール前駆体II’を合成する工程と、かかる分岐ポリベンゾオキサゾール前駆体II’とシリカ微粒子との混合物を、オキサゾール化することによって有機−無機ポリマーハイブリッドとする工程とを含む手法である。
【化７１】
2011142363.tif 000073
【化７２】
2011142363.tif 000074
【化７３】
2011142363.tif 000075
【００５２】
上記の合成手法Ｂ１及びＢ２の何れにおいても、先ず、芳香族ジヒドロキシジアミン、芳香族ジカルボン酸クロライド及び芳香族トリカルボン酸クロライドを、−２０〜０℃の温度条件の下、オキシラン化合物を含む有機溶媒内にて重合せしめて、分岐ポリベンゾオキサゾール前駆体が合成される。芳香族ジヒドロキシジアミン等からなるモノマー群の重合の際に生じる塩化水素を、オキシラン化合物と反応させて反応系内より除去することにより、芳香族ジヒドロキシジアミン等からなるモノマー群の重合が効果的に進行するのである。
【００５３】
ここで、上述した重合の際に用いられるオキシラン化合物としては、塩化水素と反応性を有するオキシラン化合物であれば、如何なるものをも用いることが可能である。具体的には、エチレンオキサイド、プロピレンオキサイド、エピクロルヒドリン、ブチレンオキサイド等を、例示することが出来る。また、芳香族ジヒドロキシジアミン及び芳香族ジカルボン酸クロライドとしては、「Ａ．直鎖ポリベンゾオキサゾール−シリカハイブリッドの合成」において列挙した各化合物を、本発明の目的と阻害しない限りにおいて用いることが出来る。また、芳香族トリカルボン酸クロライドとしては、ベンゼン−１，３，５−トリカルボン酸クロライド（BTC ）、ベンゼン−１，２，４−トリカルボン酸クロライド、４，４’，４”−ベンゼン−１，３，５−トリイル−トリス（安息香酸）クロライド等を用いることが出来る。
【００５４】
具体的には、以下のような手順に従って、芳香族ジヒドロキシジアミン等からなるモノマー群を重合させる。先ず、有機溶媒に所定量の芳香族ジヒドロキシジアミンを添加し、溶解させて反応溶液とする。次いで、この反応溶液中に、プロピレンオキサイドを添加し、反応溶液を−２０℃に冷却する。そして、芳香族ジカルボン酸クロライド及び芳香族トリカルボン酸クロライドを予め有機溶媒に溶解させてなる混合溶液を、反応溶液に滴下し、−２０℃で所定時間、反応させた後、更に室温（２５℃）で所定時間、反応させることにより、目的とする分岐ポリベンゾオキサゾール前駆体が合成され、分岐ポリベンゾオキサゾール前駆体溶液が得られる。各成分の使用量を適宜、変更することにより、得られる分岐ポリベンゾオキサゾール前駆体がヒドロキシアミン末端（−ＮＨ−ＯＨ）又はカルボン酸末端（−ＣＯＯＨ）の何れかを有することとなる。尚、かかる合成の後に、必要に応じて、分岐ポリベンゾオキサゾール前駆体溶液の精製が行なわれる。
【００５５】
モノマー群の第一段階の重合（低温下での重合）を、−２０℃未満の温度で実施すると、使用する溶媒（例えばNMP ）の融点を下回る可能性があり、有機溶媒が凝固し、均質な前駆体溶液の合成に問題が生じる場合がある。その一方で、０℃を超える温度で実施すると、副反応が進行して余分な重合反応が起こるため、重合物がゲル化する。
【００５６】
以上のようにして得られた、ヒドロキシアミン末端（−ＮＨ−ＯＨ）又はカルボン酸末端（−ＣＯＯＨ）の分岐ポリベンゾオキサゾール前駆体と、下記化学式（１１）〜（１３）で表わされる化合物の何れか一種以上とを少なくとも用いて、複数の末端のうちの少なくとも一部にトリメトキシシリル基又はトリエトキシシリル基を有する分岐ポリベンゾオキサゾール前駆体が合成される。尚、下記化学式（１１）〜（１３）で表わされる化合物については、「Ａ．直鎖ポリベンゾオキサゾール−シリカハイブリッドの合成」において詳述したとおりである。下記化学式（１１）〜（１３）で表わされる化合物の如き特定のシランカップリング剤を用いることにより、分岐ポリベンゾオキサゾール前駆体相とシリカ相の前駆体とが特有の有機基を介して一体化されてなる分岐ポリベンゾオキサゾール−シリカハイブリッド前駆体が得られるのである。
【化７４】
2011142363.tif 000076
【化７５】
2011142363.tif 000077
【化７６】
2011142363.tif 000078
【００５７】
なお、ヒドロキシアミン末端（−ＮＨ−ＯＨ）を有する分岐ポリベンゾオキサゾール前駆体を用いる場合にあっては、上記化学式（１１）〜（１３）で表わされる特定のシランカップリング剤と共に、芳香族テトラカルボン酸二無水物も併せて用いられる。使用可能な芳香族テトラカルボン酸二無水物としては、「Ａ．直鎖ポリベンゾオキサゾール−シリカハイブリッドの合成」において列記した化合物と同様のものを用いることが可能である。
【００５８】
以上の如くして合成された、末端にトリメトキシシリル基又はトリエトキシシリル基を有する分岐ポリベンゾオキサゾール前駆体を用いて、無機酸化物相たるシリカ相が導入されると共に、オキサゾール化せしめられるのであるが、シリカ相の導入手法としては、「Ａ．直鎖ポリベンゾオキサゾール−シリカハイブリッドの合成」と同様に、ゾル−ゲル法による手法（合成手法Ｂ１）と、シリカ微粒子を用いる手法（合成手法Ｂ２）がある。それら各手法の具体的な手順、用いられる化合物等は、「Ａ．直鎖ポリベンゾオキサゾール−シリカハイブリッドの合成」にて前述したものと同様である。各々の手法に従って、末端にシリカ相を有する分岐ポリベンゾオキサゾール前駆体が得られる。
【００５９】
そして、末端にシリカ相を有する分岐ポリベンゾオキサゾール前駆体をオキサゾール化せしめることにより、目的とする分岐ポリベンゾオキサゾール−シリカハイブリッドが得られるのである。尚、オキサゾール化の手法としては、従来と同様に、加熱等の手法が有利に採用される。
【００６０】
Ｃ．直鎖ポリベンゾイミダゾール−シリカハイブリッドの合成
ポリマー相が直鎖ポリベンゾイミダゾールであり、且つ無機酸化物相がシリカ相である有機−無機ポリマーハイブリッド（直鎖ポリベンゾイミダゾール−シリカハイブリッド）は、有利には、以下の手法によって合成される。具体的には、芳香族テトラアミンと、芳香族ジカルボン酸クロライドと、下記化学式（１１）〜（１３）で表わされる化合物の何れか一種以上と、芳香族テトラカルボン酸二無水物とを用いて、末端にトリメトキシシリル基又はトリエトキシシリル基を有する直鎖ポリベンゾイミダゾール前駆体を合成する工程と、かかる直鎖ポリベンゾイミダゾール前駆体とアルコキシシラン化合物の少なくとも一種以上とを、水の存在下、ゾル−ゲル反応せしめ、得られた反応物をイミダゾール化せしめることによって有機−無機ポリマーハイブリッドとする工程とを有する手法である。かかる手法においては、先ず、芳香族テトラアミンと、芳香族ジカルボン酸クロライドとを反応させ、アミン末端（−ＮＨ2 ）を有する直鎖ポリベンゾイミダゾール前駆体を合成する。尚、以下の各反応において用いられる化合物であって、「Ａ．ポリベンゾオキサゾール−シリカハイブリッドの合成」においても用いられるものについては、前述したものと同様のものを、各々、用いることが可能である。
【化７７】
2011142363.tif 000079
【化７８】
2011142363.tif 000080
【化７９】
2011142363.tif 000081
【００６１】
本発明において用いられる芳香族テトラアミンとしては、１，２，４，５−テトラアミノベンゼン、１，２，５，６−テトラアミノナフタレン、２，３，６，７−テトラアミノナフタレン、３，３’，４，４’−テトラアミノジフェニルエーテル、３，３’，４，４’−テトラアミノジフェニルメタン、３，３’，４，４’−テトラアミノジフェニルジフルオロメタン、３，３’，４，４’−テトラアミノジフェニルジトリフルオロメチル、２，２−ビス（３，４−ジアミノフェニル）ヘキサフルオロプロパン、９，９−ビス（４−（３，４−ジアミノフェノキシ）フェニル）フルオレン、３，３’，４，４’−テトラアミノジフェニルエタン、３，３’，４，４’−テトラアミノ−１，２−ジフェニルエタン、３，３’，４，４’−テトラアミノ−２，２−ジフェニルプロパン、３，３’，４，４’−テトラアミノジフェニルチオエーテル、３，３’，４，４’−テトラアミノジフェニルスルホン、３，３’，４，４’−テトラアミノジフェニルケトン、３，３’，４，４’−テトラアミノジフェニルスルフィド３，３’，４，４’−テトラアミノビフェニル等を、例示することが出来る。また、このような芳香族テトラアミンのトリメチルシリル化物や塩酸塩についても、使用することが可能である。
【００６２】
次いで、得られたアミン末端（−ＮＨ2 ）を有する直鎖ポリベンゾイミダゾール前駆体と、下記化学式（１１）〜（１３）で表わされる化合物の何れか一種以上と、芳香族テトラカルボン酸二無水物とを反応させることにより、末端にトリメトキシシリル基又はトリエトキシシリル基を有する直鎖ポリベンゾイミダゾール前駆体を合成する。
【化８０】
2011142363.tif 000082
【化８１】
2011142363.tif 000083
【化８２】
2011142363.tif 000084
【００６３】
そして、以上の如くして合成された、末端にトリメトキシシリル基又はトリエトキシシリル基を有する直鎖ポリベンゾイミダゾール前駆体を用いて、無機酸化物相たるシリカ相が導入されると共に、イミダゾール化せしめられることにより、目的とする直鎖ポリベンゾイミダゾール−シリカハイブリッドが得られるのである。尚、シリカ相の導入手法としては、上述したゾル−ゲル法による手法又はシリカ微粒子を用いる手法の何れをも採用することが出来る。
【００６４】
本発明に係るハイブリッド材料は、耐熱性のみならず、製造の際の製膜性（薄膜成形性）にも優れていることから、例えば、以下に述べる手法に従うことにより、耐熱性に優れたフィルムとして製造することが可能である。
【００６５】
具体的には、末端にトリメトキシシリル基又はトリエトキシシリル基を有するポリベンゾオキサゾール前駆体（ポリベンゾイミダゾール前駆体）とアルコキシシラン化合物とのゾル−ゲル反応を、所定の溶媒内にて進行させ、その反応溶液をフィルム上にキャストし、加熱することにより溶媒の乾燥及び前駆体のオキサゾール化（イミダゾール化）を実施することにより、耐熱性に優れたポリベンゾオキサゾール（ポリベンゾイミダゾール）−シリカハイブリッドからなるフィルムが有利に得られるのである。
【００６６】
そして、そのようにして得られた本発明のハイブリッド材料からなるフィルムは、現存する有機高分子フィルムの中でも最高レベルの、極めて優れた耐熱性を有するのであり、半導体用の層間絶縁膜、保護膜、プリント配線板用フレキシブル基板、太陽電池用フレキシブル基板等の用途に用いられることが期待されるものである。
【実施例】
【００６７】
以下に、本発明の実施例を幾つか示し、本発明を更に具体的に明らかにすることとするが、本発明が、そのような実施例の記載によって、何等の制約をも受けるものでないことは、言うまでもないところである。また、本発明には、以下の実施例の他にも、更には上記した具体的記述以外にも、本発明の趣旨を逸脱しない限りにおいて、当業者の知識に基づいて、種々なる変更、修正、改良等が加え得るものであることが、理解されるべきである。【００６８】
なお、以下の実施例及び比較例において得られたフィルムについての５％重量減少温度：Ｔd5の測定は、SEIKO instruments. Inc. 製の熱重量分析装置（商品名：TG-DTA6300）を用いて、熱重量分析により、昇温速度１０℃／分、窒素気流下（２００ｍｌ／分）における測定結果から求めた。５％重量減少温度とは、２００℃における重量を基準とし、重量が５．０ｗｔ％、減少した際の温度を意味するものである。また、得られるフィルムの製膜性の評価を、屈曲性を評価することによって行なった。具体的には、膜厚：３０μｍに製膜したフィルムを、縦：３ｃｍ×横：１ｃｍの大きさに切り出し、その切り出したフィルムを直径：２ｍｍの棒に巻きつけ、フィルムに割れやひびが生じるか否かを目視で確認した。フィルムに割れやひびが生じない場合を○と、割れやひびが生じる場合を×と、それぞれ評価した。以下の実施例及び比較例における５％重量減少温度：Ｔd5の測定結果、及び屈曲性の評価結果を、下記表１に示す。【００６９】
−実施例１〜４−
攪拌機、窒素導入管及び塩化カルシウム管を備えた１００ｍＬフラスコ内を、窒素で置換した後、４，４’−ジアミノ−３，３’−ジヒドロキシビフェニル（HAB ）：２．５９ｇ（１２ｍｍｏｌ）を量り取り、Ｎ−メチル−２−ピロリドン（NMP ）：２０ｍＬを加えて完全に溶解させた。その後、反応溶液中にＮ，Ｏ−ビス（トリメチルシリル）アセトアミド（BSA ）：９．７８ｇ（４８ｍｍｏｌ）を添加し、室温で１時間、撹拌することにより、HAB のシリル化を行なった。この反応溶液を液体窒素にて冷却し、イソフタル酸クロライド（IPC ）：２．１３ｇ（１１．４ｍｍｏｌ）を加えた後、−５℃で１時間、反応させ、更に２５℃で２４時間、反応させることにより、ヒドロキシアミン末端直鎖ポリベンゾオキサゾール前駆体溶液［ヒドロキシアミン末端直鎖PBO(IPC-HAB)前駆体溶液］を得た。【００７０】
次いで、このヒドロキシアミン末端直鎖PBO(IPC-HAB)前駆体溶液を、水：メタノール＝４：１（重量比）の混合溶液中に滴下し、再沈殿精製を行なった。得られた固体状のヒドロキシアミン末端直鎖PBO(IPC-HAB)前駆体をろ過により回収し、水：メタノール＝４：１（重量比）の混合溶液で徹底的に洗浄した後、８５℃で１２時間、真空乾燥を行なった。このようにして得られた固体状のヒドロキシアミン末端直鎖PBO(IPC-HAB)前駆体を、NMP に再溶解させ、この溶液中にｐ−アミノフェニルトリメトキシシラン（PAPTMS）：０．２６ｇ（１．２ｍｍｏｌ）を加え、完全に溶解させた後、更に無水ピロメリット酸（PMDA）：０．２６ｇ（１．２ｍｍｏｌ）を加え、１２時間反応させ、末端にトリメトキシシリル基を有する直鎖ポリベンゾオキサゾール前駆体溶液［以下、シラン末端直鎖PBO(IPC-HAB)：PAPTMS前駆体溶液という。］を調製した。【００７１】
得られたシラン末端直鎖PBO(IPC-HAB)：PAPTMS前駆体溶液中へ任意量のテトラメトキシシラン（TMOS）、加水分解に必要な水、及び、触媒としての１Ｎ塩化水素酸水溶液を数滴、添加し、室温で２４時間、攪拌することによりゾル−ゲル反応を進行させ、直鎖ポリベンゾオキサゾール前駆体−シリカハイブリッド溶液［以下、直鎖PBO(IPC-HAB)：PAPTMS前駆体−シリカ（sol-gel ）ハイブリッド溶液ともいう。］を調製した。尚、TMOSは、オキサゾール化後のフィルムにおけるシリカ含有量が、実施例１においては１重量％、実施例２においては１０重量％、実施例３においては２０重量％、実施例４においては３０重量％となるような割合において、それぞれ加えた。この直鎖ポリベンゾオキサゾール前駆体−シリカハイブリッド溶液を、ポリエステルフィルム上にキャストし、８５℃で４時間、乾燥させることにより、直鎖ポリベンゾオキサゾール前駆体−シリカハイブリッドフィルム［以下、直鎖PBO(IPC-HAB)：PAPTMS前駆体−シリカ（sol-gel ）ハイブリッドフィルムともいう。］を得た。得られた直鎖PBO(IPC-HAB)：PAPTMS前駆体−シリカ（sol-gel ）ハイブリッドフィルムを、金枠に固定した後、窒素雰囲気下にて、１５０℃で１時間、５００℃で３時間、加熱処理することによってオキサゾール化を行ない、直鎖ポリベンゾオキサゾール−シリカハイブリッドフィルム［以下、直鎖PBO(IPC-HAB)：PAPTMS−シリカ（sol-gel ）ハイブリッドフィルムともいう。］を得た。実施例１〜４における各フィルムのＴd5は、各々、実施例１は６２６℃、実施例２は６２５℃、実施例３は６４１℃、実施例４は６５０℃であった。また、屈曲性の評価結果は、全てのフィルムに割れやひびは発生せず、○であった。【００７２】
−実施例５−
シリカ成分として、日産化学株式会社製のDMAc分散コロイダルシリカ粒子（平均粒子径：１０〜１５ｍｍ）を用いた以外は実施例１と同様の手法により、直鎖ポリベンゾオキサゾール−シリカハイブリッドフィルム［以下、直鎖PBO(IPC-HAB)：PAPTMS−シリカ（colloidal silica）ハイブリッドフィルムともいう。］を得た。尚、DMAc分散コロイダルシリカ粒子は、オキサゾール化後のフィルムにおけるシリカ含有量が２０重量％となるような割合において加えた。得られたフィルムのＴd5は６３３℃であり、また屈曲性の評価結果も、フィルムに割れやひびは発生せず、○であった。【００７３】
−実施例６〜１０−
攪拌機、窒素導入管及び塩化カルシウム管を備えた１００ｍＬフラスコ内を、窒素で置換した後、２，２−ビス（３−ヒドロキシ−４−アミノフェニル）ヘキサフルオロプロパン（6FAP）：２．２０ｇ（６．０ｍｍｏｌ）を量り取り、Ｎ−メチル−２−ピロリドン（NMP ）：３９ｍＬを加えて完全に溶解させた。その後、反応溶液中にＮ，Ｏ−ビス（トリメチルシリル）アセトアミド（BSA ）：５．７２ｇ（２８ｍｍｏｌ）を添加し、室温で１時間、撹拌することにより、6FAPのシリル化を行なった。この反応溶液を液体窒素にて冷却し、４，４’−オキシジフェニル−１，１−ジカルボン酸クロライド（OBC ）：１．６８ｇ（５．７ｍｍｏｌ）を加えた後、−５℃で１時間、反応させ、更に２５℃で２４時間、反応させることにより、ヒドロキシアミン末端直鎖ポリベンゾオキサゾール６F前駆体溶液［ヒドロキシアミン末端直鎖PBO(OBC-6FAP) 前駆体溶液］を得た。【００７４】
次いで、このヒドロキシアミン末端直鎖PBO(OBC-6FAP) 前駆体溶液を、イオン交換水中に滴下し、再沈殿精製を行なった。得られた固体状のヒドロキシアミン末端直鎖PBO(OBC-6FAP) 前駆体をろ過により回収し、イオン交換水で徹底的に洗浄した後、５０℃で１２時間、真空乾燥を行なった。このようにして得られた固体状のヒドロキシアミン末端直鎖PBO(OBC-6FAP) 前駆体を、NMP に再溶解させ、この溶液中にｐ−アミノフェニルトリメトキシシラン（PAPTMS）：０．１３ｇ（０．６ｍｍｏｌ）を加え、完全に溶解させた後、更に無水ピロメリット酸（PMDA）：０．１３ｇ（０．６ｍｍｏｌ）を加え、１２時間反応させ、末端にトリメトキシシリル基を有する直鎖ポリベンゾオキサゾール前駆体溶液［以下、シラン末端直鎖PBO(OBC-6FAP) ：PAPTMS前駆体溶液という。］を調製した。【００７５】
得られたシラン末端直鎖PBO(OBC-6FAP) ：PAPTMS前駆体溶液中へ任意量のテトラメトキシシラン（TMOS）、加水分解に必要な水、及び、触媒としての１Ｎ塩化水素酸水溶液を数滴、添加し、室温で２４時間、攪拌することによりゾル−ゲル反応を進行させ、直鎖ポリベンゾオキサゾール前駆体−シリカハイブリッド溶液［以下、直鎖PBO(OBC-6FAP) ：PAPTMS前駆体−シリカ（sol-gel ）ハイブリッド溶液ともいう。］を調製した。尚、TMOSは、オキサゾール化後のフィルムにおけるシリカ含有量が、実施例６においては１重量％、実施例７においては１０重量％、実施例８においては２０重量％、実施例９においては３０重量％、実施例１０においては４０重量％となるような割合において、それぞれ加えた。この直鎖ポリベンゾオキサゾール前駆体−シリカハイブリッド溶液を、ポリエステルフィルム上にキャストし、８５℃で４時間、乾燥させることにより、直鎖ポリベンゾオキサゾール前駆体−シリカハイブリッドフィルム［以下、直鎖PBO(OBC-6FAP) ：PAPTMS前駆体−シリカ（sol-gel ）ハイブリッドフィルムともいう。］を得た。得られた直鎖PBO(OBC-6FAP) ：PAPTMS前駆体−シリカ（sol-gel ）ハイブリッドフィルムを、金枠に固定した後、窒素雰囲気下にて、１５０℃で１時間、４２０℃で３時間、加熱処理することによってオキサゾール化を行ない、直鎖ポリベンゾオキサゾール−シリカハイブリッドフィルム［以下、直鎖PBO(OBC-６FAP)：PAPTMS−シリカ（sol-gel ）ハイブリッドフィルムともいう。］を得た。表１にＴd5の測定結果を示す。【００７６】
−実施例１１−
攪拌機、窒素導入管及び塩化カルシウム管を備えた２００ｍＬのフラスコ内を窒素で置換した後、４，４’−ジアミノ−３，３’−ジヒドロキシビフェニル（HAB ）：１．７３ｇ（８ｍｍｏｌ）を量り取り、Ｎ−メチルピロリドン（NMP ）：１００ｍＬを加え、溶解させた。次いで、反応溶液中にプロピレンオキサイド（PO）：３ｍＬを添加し、反応溶液を−２０℃に冷却した。更に、別途準備した、ベンゼン−１，３，５−トリカルボン酸クロライド（BTC ）：０．２７ｇ（１ｍｍｏｌ）及びイソフタル酸クロライド（IPC ）：１．２２ｇ（６ｍｍｏｌ）を３０ｍＬのNMP に溶解させてなる混合溶液を、反応溶液中に、２０分かけて徐々に加えた後、−２０℃で２時間、反応させ、加えて２５℃で２０時間、反応させることにより、ヒドロキシアミン末端分岐ポリベンゾオキサゾール前駆体［分岐PBO(BTC/IPC-HAB)前駆体］溶液を調製した。【００７７】
次いで、このヒドロキシアミン末端分岐ポリベンゾオキサゾール前駆体溶液を、水：メタノール＝４：１（重量比）の混合溶液中に滴下し、再沈殿精製を行なった。得られた固体状のヒドロキシアミン末端分岐ポリベンゾオキサゾール前駆体をろ過により回収し、水：メタノール＝４：１（重量比）の混合溶液で徹底的に洗浄した後、５０℃で１２時間、真空乾燥を行なった。このようにして得られた固体状のヒドロキシアミン末端分岐ポリベンゾオキサゾール前駆体を、NMP に再溶解させ、この溶液中にｐ−アミノフェニルトリメトキシシラン（PAPTMS）：０．２２ｇ（１．０ｍｍｏｌ）を加え、完全に溶解させた後、更に、無水ピロメリット酸（PMDA）：０．２２ｇ（１．０ｍｍｏｌ）を加え、１２時間反応させ、末端にトリメトキシシリル基を有する分岐ポリベンゾオキサゾール前駆体溶液［以下、シラン末端分岐PBO(BTC/IPC-HAB)：PAPTMS前駆体溶液という。］を調製した。【００７８】
得られたシラン末端分岐PBO(BTC/IPC-HAB)：PAPTMS前駆体溶液中へテトラメトキシシラン（TMOS）、加水分解に必要な水、及び、触媒としての１Ｎ塩化水素酸水溶液を数滴、添加し、室温で２４時間、攪拌することによりゾル−ゲル反応を進行させ、分岐ポリベンゾオキサゾール前駆体−シリカハイブリッド溶液［以下、分岐PBO(BTC/IPC-HAB)：PAPTMS前駆体−シリカ（sol-gel ）ハイブリッド溶液ともいう。］を調製した。尚、TMOSは、オキサゾール化後のフィルムにおけるシリカ含有量が、１０重量％となるような割合において加えた。この分岐ポリベンゾオキサゾール前駆体−シリカハイブリッド溶液を、ポリエステルフィルム上にキャストし、８５℃で４時間、乾燥させることにより、分岐ポリベンゾオキサゾール前駆体−シリカハイブリッドフィルム［以下、分岐PBO(BTC/IPC-HAB)：PAPTMS前駆体−シリカ（sol-gel ）ハイブリッドフィルムともいう。］を得た。得られた分岐PBO(BTC/IPC-HAB)：PAPTMS前駆体−シリカ（sol-gel ）ハイブリッドフィルムを、金枠に固定した後、窒素雰囲気下にて、１５０℃で１時間、５００℃で３時間、加熱処理することによってオキサゾール化を行ない、分岐ポリベンゾオキサゾール−シリカハイブリッドフィルム［以下、分岐PBO(BTC/IPC-HAB)：PAPTMS−シリカ（sol-gel ）ハイブリッドフィルムともいう。］を得た。表１にＴd5の測定結果を示す。【００７９】
−実施例１２−
攪拌機、窒素導入管及び塩化カルシウム管を備えた２００ｍＬのフラスコ内を窒素で置換した後、ベンゼン−１，３，５−トリカルボン酸クロライド（BTC ）：０．２７ｇ（１ｍｍｏｌ）及びイソフタル酸クロライド（IPC ）：１．６２ｇ（８ｍｍｏｌ）を量り取り、Ｎ−メチルピロリドン（NMP ）：１００ｍＬを加え溶解させ、反応溶液を−２０℃に冷却した。次いで、別途準備した４，４’−ジアミノ−３，３’−ジヒドロキシビフェニル（HAB ）：１．９５ｇ（９ｍｍｏｌ）をNMP ：２０ｍＬに溶解させ、更にプロピレンオキサイド（PO）：３ｍＬを添加した混合用液を、反応溶液中に、２０分かけて徐々に加えた後、−２０℃で２時間反応させ、次いで２５℃で２０時間反応させることにより、カルボン酸末端分岐ポリベンゾオキサゾール前駆体［分岐PBO(BTC/IPC-HAB)前駆体］溶液を調製した。【００８０】
次いで、このカルボン酸末端分岐ポリベンゾオキサゾール前駆体溶液を、水：メタノール＝４：１（重量比）の混合溶液中に滴下し、再沈殿精製を行なった。得られた固体状のカルボン酸末端分岐ポリベンゾオキサゾール前駆体をろ過により回収し、水：メタノール＝４：１（重量比）の混合溶液で徹底的に洗浄した後、５０℃で１２時間、真空乾燥を行なった。このようにして得られた固体状のカルボン酸末端分岐ポリベンゾオキサゾール前駆体を、NMP に再溶解させ、この溶液中にｐ−アミノフェニルトリメトキシシラン（PAPTMS）：０．２２ｇ（１．０ｍｍｏｌ）を加え、完全に溶解させることにより、複数の末端のうちの少なくとも一部にトリメトキシシリル基を有する分岐ポリベンゾオキサゾール前駆体溶液［以下、シラン末端分岐PBO(BTC/IPC-HAB)：PAPTMS前駆体溶液という。］を調製した。【００８１】
得られたシラン末端分岐PBO(BTC/IPC-HAB)：PAPTMS前駆体溶液中へテトラメトキシシラン（TMOS）、加水分解に必要な水、及び、触媒としての１Ｎ塩化水素酸水溶液を数滴、添加し、室温で２４時間、攪拌することによりゾル−ゲル反応を進行させ、分岐ポリベンゾオキサゾール前駆体−シリカハイブリッド溶液［以下、分岐PBO(BTC/IPC-HAB)：PAPTMS前駆体−シリカ（sol-gel ）ハイブリッド溶液ともいう。］を調製した。尚、TMOSは、オキサゾール化後のフィルムにおけるシリカ含有量が、１０重量％となるような割合において加えた。この分岐ポリベンゾオキサゾール前駆体−シリカハイブリッド溶液を、ポリエステルフィルム上にキャストし、８５℃で４時間、乾燥させることにより、分岐ポリベンゾオキサゾール前駆体−シリカハイブリッドフィルム［以下、分岐PBO(BTC/IPC-HAB)：PAPTMS前駆体−シリカ（sol-gel ）ハイブリッドフィルムともいう。］を得た。得られた分岐PBO(BTC/IPC-HAB)：PAPTMS前駆体−シリカ（sol-gel ）ハイブリッドフィルムを、金枠に固定した後、窒素雰囲気下にて、１５０℃で１時間、５００℃で３時間、加熱処理することによってオキサゾール化を行ない、分岐ポリベンゾオキサゾール−シリカハイブリッドフィルム［以下、分岐PBO(BTC/IPC-HAB)：PAPTMS−シリカ（sol-gel ）ハイブリッドフィルムともいう。］を得た。表１にＴd5の測定結果を示す。【００８２】
−実施例１３−
シリカ成分として、日産化学株式会社製のDMAc分散コロイダルシリカ粒子（平均粒子径：１０〜１５ｍｍ）を用いた以外は実施例１２と同様の手法により、分岐ポリベンゾオキサゾール−シリカハイブリッドフィルム［以下、分岐PBO(BTC/IPC-HAB)：PAPTMS−シリカ（colloidal silica）ハイブリッドフィルムともいう。］を得た。尚、DMAc分散コロイダルシリカ粒子は、オキサゾール化後のフィルムにおけるシリカ含有量が1０重量％となるような割合において加えた。表１にＴd5の測定結果を示す。【００８３】
−実施例１４、１５−
攪拌機、窒素導入管及び塩化カルシウム管を備えた１００ｍＬフラスコ内を、窒素で置換した後、３，３’，４，４’−テトラアミノビフェニル（DAB ）：１．４７ｇ（７．２５ｍｍｏｌ）を量り取り、Ｎ，Ｎ−ジメチルアセトアミド（DMAc）：５５ｍＬを加えて完全に溶解させた。その後、重合中に発生する塩化水素と塩を形成させるために、塩基化合物であるピリジン（py）：０．６７ｇ（８．４６ｍｍｏｌ）及びトリエチルアミン（TEA ）：０．８６ｇ（８．４６ｍｍｏｌ）を加えた。この溶液を−５℃に氷冷し、撹拌しながら、予めＮ，Ｎ−ジメチルアセトアミド（DMAc）：６ｍＬに溶解させたイソフタル酸クロライド（IPC ）：１．４０ｇ（６．８９ｍｍｏｌ）を加えた後、−５℃で１時間、反応させ、更に２５℃で２４時間、反応させることにより、アミン末端直鎖ポリベンゾイミダゾール前駆体溶液［アミン末端直鎖PBI(IPC-DAB)前駆体溶液］を得た。【００８４】
次いで、このアミン末端直鎖PBI(IPC-DAB)前駆体溶液を水中に滴下し、再沈殿精製を行なった。得られた固体状のアミン末端直鎖PBI(IPC-DAB)前駆体をろ過により回収し、メタノールで徹底的に洗浄した後、８５℃で１２時間、真空乾燥を行なった。このようにして得られた固体状のアミン末端直鎖PBI(IPC-DAB)前駆体を、DMAcに再溶解させ、この溶液中にｐ−アミノフェニルトリメトキシシラン（PAPTMS）：０．１６ｇ（０．７３ｍｍｏｌ）を加え、完全に溶解させた後、更に無水ピロメリット酸（PMDA）：０．１６ｇ（０．７３ｍｍｏｌ）を加え、１２時間反応させ、末端にトリメトキシシリル基を有する直鎖ポリベンゾイミダゾール前駆体溶液［以下、シラン末端直鎖PBI(IPC-DAB)：PAPTMS前駆体溶液という。］を調製した。【００８５】
得られたシラン末端直鎖PBI(IPC-DAB)：PAPTMS前駆体溶液中へ任意量のテトラメトキシシラン（TMOS）、加水分解に必要な水、及び、触媒としての１Ｎ塩化水素酸水溶液を数滴、添加し、室温で２４時間、攪拌することによりゾル−ゲル反応を進行させ、直鎖ポリベンゾイミダゾール前駆体−シリカハイブリッド溶液［以下、直鎖PBI(IPC-DAB)：PAPTMS前駆体−シリカ（sol-gel ）ハイブリッド溶液ともいう。］を調製した。尚、TMOSは、オキサゾール化後のフィルムにおけるシリカ含有量が、実施例１４においては１重量％、実施例１５においては２０重量％となるような割合において、それぞれ加えた。この直鎖ポリベンゾイミダゾール前駆体−シリカハイブリッド溶液を、ポリエステルフイルム上にキャストし、８５℃で４時間、乾燥させることにより、直鎖ポリベンゾイミダゾール前駆体−シリカハイブリッドフィルム［以下、直鎖PBI(IPC-DAB)：PAPTMS前駆体−シリカ（sol-gel ）ハイブリッドフィルムともいう。］を得た。得られた直鎖PBI(IPC-DAB)：PAPTMS前駆体−シリカ（sol-gel ）ハイブリッドフィルムを、金枠に固定した後、窒素雰囲気下にて、１５０℃で１時間、４１０℃で３時間、加熱処理することによってイミダゾール化を行ない、直鎖ポリベンゾイミダゾール−シリカハイブリッドフィルム［以下、直鎖PBI(IPC-DAB)：PAPTMS−シリカハイブリッドフィルムともいう。］を得た。実施例１４、１５における各フィルムのＴd5は、実施例１４は６２４℃、実施例１５は６２８℃であった。また、屈曲性の評価結果は、何れのフィルムにも割れやひびは発生せず、○であった。【００８６】
−比較例１−
攪拌機、窒素導入管及び塩化カルシウム管を備えた１００ｍＬフラスコ内を、窒素で置換した後、４，４’−ジアミノ−３，３’−ジヒドロキシビフェニル（HAB ）：２．５９ｇ（１２ｍｍｏｌ）を量り取り、Ｎ−メチル−２−ピロリドン（NMP ）：２０ｍＬを加えて完全に溶解させた。その後、反応溶液中にＮ，Ｏ−ビス（トリメチルシリル）アセトアミド（BSA ）：９．７８ｇ（４８ｍｍｏｌ）を添加し、室温で１時間、撹拌することにより、HAB のシリル化を行なった。この反応溶液を液体窒素にて冷却し、イソフタル酸クロライド（IPC ）：２．１３ｇ（１１．４ｍｍｏｌ）を加えた後、−５℃で１時間、反応させ、更に２５℃で２４時間、反応させることにより、ヒドロキシアミン末端直鎖ポリベンゾオキサゾール前駆体溶液［ヒドロキシアミン末端直鎖PBO(IPC-HAB)前駆体溶液］を得た。【００８７】
次いで、このヒドロキシアミン末端直鎖PBO(IPC-HAB)前駆体溶液を、水：メタノール＝４：１（重量比）の混合溶液中に滴下し、再沈殿精製を行なった。得られた固体状のヒドロキシアミン末端直鎖PBO(IPC-HAB)前駆体をろ過により回収し、水：メタノール＝４：１（重量比）の混合溶液で徹底的に洗浄した後、８５℃で１２時間、真空乾燥を行なった。このようにして得られた固体状のヒドロキシアミン末端直鎖PBO(IPC-HAB)前駆体を、NMP に再溶解させ、この溶液をポリエステルフイルム上にキャストし、８５℃で４時間、乾燥させることでヒドロキシアミン末端直鎖PBO(IPC-HAB)前駆体フィルムの作成を試みたが、十分な高分子量体に成長していないため、脆弱でありフィルム強度および屈曲性に欠けていた。得られたヒドロキシアミン末端直鎖PBO(IPC-HAB)前駆体フィルム片を、窒素雰囲気下にて、１５０℃で１時間、５００℃で３時間、加熱処理することでオキサゾール化を行ない、ヒドロキシアミン末端直鎖PBO(IPC-HAB)フィルム片を得た。得られたフィルムのＴd5は６０３℃であり、屈曲性の評価結果は、フィルムに割れやひびは発生せず、○であった。【００８８】
−比較例２、３−
攪拌機、窒素導入管及び塩化カルシウム管を備えた１００ｍＬフラスコ内を、窒素で置換した後、４，４’−ジアミノ−３，３’−ジヒドロキシビフェニル（HAB ）：２．５９ｇ（１２ｍｍｏｌ）を量り取り、Ｎ−メチル−２−ピロリドン（NMP ）：２０ｍＬを加えて完全に溶解させた。その後、反応溶液中にＮ，Ｏ−ビス（トリメチルシリル）アセトアミド（BSA ）：９．７８ｇ（４８ｍｍｏｌ）を添加し、室温で１時間、撹拌することにより、HAB のシリル化を行なった。この反応溶液を液体窒素にて冷却し、イソフタル酸クロライド（IPC ）：２．１３ｇ（１１．４ｍｍｏｌ）を加えた後、−５℃で１時間、反応させ、更に２５℃で２４時間、反応させることにより、ヒドロキシアミン末端直鎖ポリベンゾオキサゾール前駆体溶液［ヒドロキシアミン末端直鎖PBO(IPC-HAB)前駆体溶液］を得た。【００８９】
次いで、このヒドロキシアミン末端直鎖PBO(IPC-HAB)前駆体溶液を、水：メタノール＝４：１（重量比）の混合溶液中に滴下し、再沈殿精製を行なった。得られた固体状のヒドロキシアミン末端直鎖PBO(IPC-HAB)前駆体をろ過により回収し、水：メタノール＝４：１（重量比）の混合溶液で徹底的に洗浄した後、８５℃で１２時間、真空乾燥を行なった。このようにして得られた固体状のヒドロキシアミン末端直鎖PBO(IPC-HAB)前駆体を、NMP に再溶解させ、この溶液中に２−（３−トリエトキシシリルプロピル）琥珀酸無水物（TEPSA ）：０．３６ｇ（１．２ｍｍｏｌ）を加え、末端にトリエトキシシリル基を有する直鎖ポリベンゾオキサゾール前駆体溶液［以下、シラン末端直鎖PBO(IPC-HAB)：TEPSA 前駆体溶液という。］を調製した。【００９０】
得られたシラン末端直鎖PBO(IPC-HAB)：TEPSA 前駆体溶液中へ任意量のテトラメトキシシラン（TMOS）、加水分解に必要な水、及び、触媒としての１Ｎ塩化水素酸水溶液を数滴、添加し、室温で２４時間、攪拌することによりゾル−ゲル反応を進行させ、直鎖ポリベンゾオキサゾール前駆体−シリカハイブリッド溶液［以下、直鎖PBO(IPC-HAB)：TEPSA 前駆体−シリカ（sol-gel ）ハイブリッド溶液ともいう。］を調製した。尚、TMOSはオキサゾール化後のフィルムにおけるシリカ含有量が、比較例３においては１重量％、比較例４においては２０重量％となるような割合において、それぞれ加えた。この反応溶液を、ポリエステルフイルム上にキャストし、８５℃で４時間、乾燥させることにより、直鎖ポリベンゾオキサゾール前駆体−シリカハイブリッドフィルム［直鎖PBO(IPC-HAB)：TEPSA 前駆体−シリカ（sol-gel ）ハイブリッドフィルムともいう。］を得た。得られた直鎖PBO(IPC-HAB)：TEPSA 前駆体−シリカ（sol-gel ）ハイブリッドフィルムを、金枠に固定した後、窒素雰囲気下にて、１５０℃で１時間、５００℃で３時間、加熱処理することによってオキサゾール化を行ない、直鎖ポリベンゾオキサゾール−シリカハイブリッドフィルム［以下、直鎖PBO(IPC-HAB)：TEPSA−シリカ（sol-gel ）ハイブリッドフィルムともいう。］を得た。比較例２、３における各フィルムのＴd5は、比較例２は５２１℃、比較例３は５３５℃であり、また、屈曲性の評価結果は、何れのフィルムにも割れやひびは発生せず、○であった。【００９１】
−比較例４−
攪拌機、窒素導入管及び塩化カルシウム管を備えた１００ｍＬフラスコ内を、窒素で置換した後、２，２−ビス（３−ヒドロキシ−４−アミノフェニル）ヘキサフルオロプロパン（6FAP）：２．２０ｇ（６．０ｍｍｏｌ）を量り取り、Ｎ−メチル−２−ピロリドン（NMP ）：３９ｍＬを加えて完全に溶解させた。その後、反応溶液中にＮ，Ｏ−ビス（トリメチルシリル）アセトアミド（BSA ）：５．７２ｇ（２８ｍｍｏｌ）を添加し、室温で１時間、撹拌することにより、6FAPのシリル化を行なった。この反応溶液を液体窒素にて冷却し、４，４’−オキシジフェニル−１，１−ジカルボン酸クロライド（OBC）：１．６８ｇ（５．７ｍｍｏｌ）を加えた後、−５℃で１時間、反応させ、更に２５℃で２４時間、反応させることにより、ヒドロキシアミン末端直鎖ポリベンゾオキサゾール前駆体溶液［ヒドロキシアミン末端直鎖PBO(OBC-6FAP) 前駆体溶液］を得た。【００９２】
次いで、このヒドロキシアミン末端直鎖PBO(OBC-6FAP) 前駆体溶液を、イオン交換水中に滴下し、再沈殿精製を行なった。得られた固体状のヒドロキシアミン末端直鎖PBO(OBC-6FAP) 前駆体をろ過により回収し、イオン交換水で徹底的に洗浄した後、５０℃で１２時間、真空乾燥を行なった。このようにして得られた固体状のヒドロキシアミン末端直鎖PBO(OBC-6FAP) 前駆体を、NMP に再溶解させ、この溶液をポリエステルフイルム上にキャストし、８５℃で４時間、乾燥させることでヒドロキシアミン末端直鎖PBO(OBC-6FAP) 前駆体フィルムの作成を試みたが、十分な高分子量体に成長していないため、脆弱でありフィルム強度および屈曲性に欠けていた。得られたヒドロキシアミン末端直鎖PBO(OBC-6FAP) 前駆体フィルム片を、窒素雰囲気下にて、１５０℃で１時間、４２０℃で３時間、加熱処理することでオキサゾール化を行なった。得られたヒドロキシアミン末端直鎖PBO(OBC-6FAP) フィルム片を用いたＴd5の測定結果を、下記表２に示す。【００９３】
−比較例５−
攪拌機、窒素導入管及び塩化カルシウム管を備えた２００ｍＬのフラスコ内を窒素で置換した後、４，４’−ジアミノ−３，３’−ジヒドロキシビフェニル（HAB ）：１．７３ｇ（８ｍｍｏｌ）を量り取り、Ｎ−メチルピロリドン（NMP ）：１００ｍＬを加え、溶解させた。次いで、反応溶液中にプロピレンオキサイド（PO）：３ｍＬを添加し、反応溶液を−２０℃に冷却した。更に、別途準備した、ベンゼン−１，３，５−トリカルボン酸クロライド（BTC ）：０．２７ｇ（１ｍｍｏｌ）及びイソフタル酸クロライド（IPC ）：１．２２ｇ（６ｍｍｏｌ）を３０ｍＬのNMP に溶解させてなる混合溶液を、反応溶液中に、２０分かけて徐々に加えた後、−２０℃で２時間、反応させ、加えて２５℃で２０時間、反応させることにより、ヒドロキシアミン末端分岐ポリベンゾオキサゾール前駆体［分岐PBO(BTC/IPC-HAB)前駆体］溶液を調製した。【００９４】
次いで、このヒドロキシアミン末端分岐ポリベンゾオキサゾール前駆体を、水：メタノール＝４：１（重量比）の混合溶液中に滴下し、再沈殿精製を行なった。得られた固体状のヒドロキシアミン末端分岐ポリベンゾオキサゾール前駆体をろ過により回収し、水：メタノール＝４：１（重量比）の混合溶液で徹底的に洗浄した後、５０℃で１２時間、真空乾燥を行なった。このようにして得られた固体状のヒドロキシアミン末端分岐ポリベンゾオキサゾール前駆体を、NMP に再溶解させ、この溶液をポリエステルフイルム上にキャストし、８５℃で４時間、乾燥させることにより、ヒドロキシアミン末端分岐ポリベンゾオキサゾール前駆体フィルム［以下、ヒドロキシアミン末端分岐PBO(BTC/IPC-HAB)前駆体フィルムという。］を得た。得られたヒドロキシアミン末端分岐PBO(BTC/IPC-HAB)前駆体フィルムを、金枠に固定した後、窒素雰囲気下にて、１５０℃で１時間、５００℃で３時間、加熱処理することによってオキサゾール化を行ない、ヒドロキシアミン末端分岐ポリベンゾオキサゾールフィルム［ヒドロキシアミン末端分岐PBO(BTC/IPC-HAB)フィルム］を得た。表２にＴd5の測定結果を示す。【００９５】
−比較例６−
攪拌機、窒素導入管及び塩化カルシウム管を備えた２００ｍＬのフラスコ内を窒素で置換した後、ベンゼン−１，３，５−トリカルボン酸クロライド（BTC ）：０．２７ｇ（１ｍｍｏｌ）及びイソフタル酸クロライド（IPC ）：１．６２ｇ（８ｍｍｏｌ）を量り取り、Ｎ−メチルピロリドン（NMP ）：１００ｍＬを加え溶解させ、反応溶液を−２０℃に冷却した。次いで、別途準備した４，４’−ジアミノ−３，３’−ジヒドロキシビフェニル（HAB ）：１．９５ｇ（９ミリモル）をNMP：２０ｍＬに溶解させ、更にプロピレンオキサイド（PO）の３ｍＬを添加した混合用液を、反応溶液中に、２０分かけて徐々に加えた後、−２０℃で２時間反応させ、次いで２５℃で２０時間反応させることにより、カルボン酸末端分岐ポリベンゾオキサゾール前駆体［分岐PBO(BTC/IPC-HAB)前駆体］溶液を調製した。【００９６】
次いで、このカルボン酸末端分岐ポリベンゾオキサゾール前駆体を、水：メタノール＝４：１（重量比）の混合溶液中に滴下し、再沈殿精製を行なった。得られた固体状のカルボン酸末端分岐ポリベンゾオキサゾール前駆体をろ過により回収し、水：メタノール＝４：１（重量比）の混合溶液で徹底的に洗浄した後、８５℃で１２時間、真空乾燥を行なった。このようにして得られた固体状のカルボン酸末端分岐ポリベンゾオキサゾール前駆体を、NMP に再溶解させ、この溶液をポリエステルフイルム上にキャストし、８５℃で４時間、乾燥させることにより、カルボン酸末端分岐ポリベンゾオキサゾール前駆体フィルム［以下、カルボン酸末端分岐PBO(BTC/IPC-HAB)フィルムという。］を得た。表２にＴd5の測定結果を示す。【００９７】
−比較例７−
攪拌機、窒素導入管及び塩化カルシウム管を備えた１００ｍＬフラスコ内を、窒素で置換した後、３，３’，４，４’−テトラアミノビフェニル（DAB ）：１．４７ｇ（７．２５ｍｍｏｌ）を量り取り、Ｎ，Ｎ，−ジメチルアセトアミド（DMAc）：５５ｍＬを加えて完全に溶解させた。その後、重合中に発生する塩化水素と塩を形成させるために、塩基化合物であるピリジン（py）：０．６７ｇ（８．４６ｍｍｏｌ）及びトリエチルアミン（TEA ）：０．８６ｇ（８．４６ｍｍｏｌ）を加えた。この溶液を−５℃に氷冷し、撹拌しながら、予めＮ，Ｎ−ジメチルアセトアミド（DMAc）：６ｍＬに溶解させたイソフタル酸クロライド（IPC ）：１．４０ｇ（６．８９ｍｍｏｌ）を加えた後、−５℃で１時間、反応させ、さらに２５℃で２４時間、反応させることにより、アミン末端直鎖ポリベンゾイミダゾール前駆体溶液［アミン末端直鎖PBI(IPC-DAB)前駆体溶液］を得た。【００９８】
次いで、このアミン末端直鎖PBI(IPC-DAB)前駆体溶液を水中に滴下し、再沈殿精製を行なった。得られた固体状のアミン末端直鎖PBI(IPC-DAB)前駆体をろ過により回収し、メタノールで徹底的に洗浄した後、８５℃で１２時間、真空乾燥を行なった。このようにして得られた固体状のアミン末端直鎖PBI(IPC-DAB)前駆体を、DMAcに再溶解させ、この溶液をポリエステルフイルム上にキャストし、８５℃で３時間、乾燥させることでアミン末端直鎖PBI(IPC-DAB)前駆体フィルムの作成を試みたが、製膜性に乏しくフィルム化できなかった。断片状のフィルムを用いて屈曲性の評価を行なったところ、試料（断片状のフィルム）に割れやひびが生じたため、×であった。また、屈曲性の評価において生じた試料の破片を用いてＴd5を測定したところ、６２４℃であった。【００９９】
−比較例８、９−
攪拌機、窒素導入管及び塩化カルシウム管を備えた１００ｍＬフラスコ内を、窒素で置換した後、３，３’，４，４’−テトラアミノビフェニル（DAB ）：１．４７ｇ（７．２５ｍｍｏｌ）を量り取り、Ｎ，Ｎ−ジメチルアセトアミド（DMAc）：５５ｍＬを加えて完全に溶解させた。その後、重合中に発生する塩化水素と塩を形成させるために、塩基化合物であるピリジン（py）：０．６７ｇ（８．４６ｍｍｏｌ）及びトリエチルアミン（TEA ）：０．８６ｇ（８．４６ｍｍｏｌ）を加えた。この溶液を−５℃に氷冷し、撹拌しながら、予めＮ，Ｎ−ジメチルアセトアミド（DMAc）：６ｍＬに溶解させたイソフタル酸クロライド（IPC ）：１．４０ｇ（６．８９ｍｍｏｌ）を加えた後、−５℃で１時間、反応させ、更に２５℃で２４時間、反応させることによりアミン末端直鎖ポリベンゾイミダゾール前駆体溶液［アミン末端直鎖PBI(IPC-DAB)前駆体溶液］を得た。【０１００】
次いで、このアミン末端直鎖PBI(IPC-DAB)前駆体溶液を水中に滴下し、再沈殿精製を行なった。得られた固体状のアミン末端直鎖PBI(IPC-DAB)前駆体をろ過により回収し、メタノールで徹底的に洗浄した後、８５℃で１２時間、真空乾燥を行なった。このようにして得られた固体状のアミン末端直鎖PBI(IPC-DAB)前駆体を、DMAcに再溶解させ、この溶液中に２−（３−トリエトキシシリルプロピル）琥珀酸無水物（TEPSA ）：０．２２ｇ（０．７３ｍｍｏｌ）を加え、末端にトリエトキシシリル基を有する直鎖ポリベンゾイミダゾール前駆体溶液［以下、シラン末端直鎖PBI(IPC-DAB)：TEPSA 前駆体溶液という。］を調製した。【０１０１】
得られたシラン末端直鎖PBI(IPC-DAB)：TEPSA 前駆体溶液中へ任意量のテトラメトキシシラン（TMOS）、加水分解に必要な水、及び、触媒としての１Ｎ塩化水素酸水溶液を数滴、添加し、室温で２４時間、攪拌することでゾル−ゲル反応を進行させ、直鎖ポリベンゾイミダゾール前駆体−シリカハイブリッド溶液［以下、直鎖PBI(IPC-DAB)：TEPSA 前駆体−シリカ（sol-gel ）ハイブリッド溶液ともいう。］を調製した。尚、TMOSは、オキサゾール化後のフィルムにおけるシリカ含有量が、比較例８においては１重量％、比較例９においては２０重量％となるような割合において、それぞれ加えた。この直鎖ポリベンゾイミダゾール前駆体−シリカハイブリッド溶液を、ポリエステルフイルム上にキャストし、８５℃で３時間、乾燥させることにより、直鎖ポリベンゾイミダゾール前駆体−シリカハイブリッドフィルム［以下、直鎖PBI(IPC-DAB)：TEPSA 前駆体−シリカ（sol-gel ）ハイブリッドフィルムともいう。］を得た。得られた直鎖PBI(IPC-DAB):TEPSA  前駆体−シリカ（sol-gel ）ハイブリッドフィルムを、金枠に固定した後、窒素雰囲気下にて、１５０℃で１時間、４１０℃で４時間、加熱処理することによってイミダゾール化を行ない、直鎖ポリベンゾイミダゾール−シリカハイブリッドフィルム［以下、直鎖PBI(IPC-DAB)：TEPSA −シリカ（sol-gel ）ハイブリッドフィルムをもいう。］を得た。比較例８、９における各フィルムのＴd5は、比較例８は５８８℃、比較例９は６１８℃であった。また、屈曲性の評価結果は、何れのフィルムにおいても割れやひびは発生せず、○であった。【０１０２】
【表１】
2011142363.tif 000085
【０１０３】
【表２】
2011142363.tif 000086
【０１０４】
上記表１及び表２からも明らかなように、本発明に従うハイブリッド材料からなるフィルムは、何れも高い耐熱性を有すると共に、有利に製膜化することが出来るものであることが確認された。
【図１】
2011142363.tif 000134
【国際調査報告】
2011142363.tif 000135
2011142363.tif 000136
2011142363.tif 000137
2011142363.tif 000138